(57)【要約】      （修正有）【課題】電解液中のリチウム塩の濃度が１．０Ｍよりも低い条件であっても、リチウムの析出を抑制し、電池容量の低下を抑制できる電気化学デバイス及び電気化学デバイスの劣化抑制方法を提供する。【解決手段】方法は、劣化した二次電池１０の充電中に短時間の逆パルス電流Ｉｉｎｖを複数回流すことで、リチウムの析出を抑制し、ウィスカー状に成長したリチウムを溶解させることができる。逆パルス電流を複数回流すことで、電解液１３中のリチウム塩の濃度を１．０Ｍ未満とした、リチウムが析出しやすい条件のリチウムイオン二次電池１０であっても、繰り返し充電を行うことによる劣化を抑制できる。即ち、電池の構造を複雑にすることなく、電池容量の急激な低下を抑制できるリチウムイオン二次電池を提供できる。【選択図】図１
2020191300.tif 000002
【特許請求の範囲】
【請求項１】
第１の電極と、第２の電極と、リチウム塩を溶解した電解液と、を有する電気化学デバイスにおいて、
前記電解液中の前記リチウム塩の濃度が１Ｍ未満であり、
前記第１の電極及び前記第２の電極には、前記第２の電極から前記第１の電極への方向に流れる第１の電流と、前記第１の電流が流れる方向とは逆方向に流れ、且つ１回の供給期間が前記第１の電流の１回の供給時間よりも短い第２の電流とが、交互に繰り返して与えられる電気化学デバイス。
【発明の詳細な説明】
【技術分野】
【０００１】
電気化学デバイス及び、電気化学デバイスの劣化抑制方法に関する。
【０００２】
なお、本明細書中において電気化学デバイスとは、電気化学的な現象を利用する装置全般
、具体的にはリチウムイオン二次電池などを指している。
【背景技術】
【０００３】
電気化学デバイスの一つであるリチウムイオン二次電池は、携帯電話の電源や、住宅用蓄
電システムに用いられる定置型電源、太陽電池などの発電施設用の蓄電設備、などの様々
な用途に用いられており、リチウムイオン二次電池に求められる特性として、高エネルギ
ー密度化、サイクル特性の向上及び様々な動作環境での安全性、長期信頼性の向上などが
ある。
【０００４】
また、リチウムイオン二次電池は、少なくとも正極、負極、及び電解液を有している（特
許文献１）。
【先行技術文献】
【特許文献】
【０００５】
【特許文献１】特開２０１２−９４１８号公報
【発明の概要】
【発明が解決しようとする課題】
【０００６】
リチウムイオン二次電池は、充電又は放電を繰り返すことで、電池容量が初期値から徐々
に低下する。
【０００７】
リチウムイオン二次電池を分析したところ、この電池容量が低下する原因の一つは、負極
の表面に析出したリチウムによるものであるとわかった。この負極に析出したリチウムは
、特に電解液中のリチウム塩の濃度が１．０Ｍ未満の条件で、観察される傾向があるとわ
かった。
【０００８】
負極にリチウムが析出しやすくなるものの、電解液中のリチウム塩の濃度が１．０Ｍより
も低いことは、電解液に溶解させる溶質量の削減、及び電解液の粘度の低下を見込めるた
め、利点が大きい。
【０００９】
しかしながら、負極に析出したリチウムは、正極と負極間が短絡する原因となる。電極間
の短絡は、発熱又は発火を引き起こす元となり、リチウムイオン二次電池の安全性を低下
させる。
【００１０】
また、負極に析出したリチウムは、負極から剥離する場合もある。リチウムの剥離は、電
池容量を低下させる原因となる。
【００１１】
そこで本発明の一態様は、電解液中のリチウム塩の濃度が１．０Ｍよりも低い条件であっ
ても、リチウムの析出を抑制できる電気化学デバイスを提供することを課題とする。又は
本発明の一態様は、電解液中のリチウム塩の濃度が１．０Ｍよりも低い条件であっても、
正極と負極間における短絡を抑制できる電気化学デバイスを提供することを課題とする。
又は本発明の一態様は、電解液中のリチウム塩の濃度が１．０Ｍよりも低い条件であって
も、負極におけるリチウムの剥離を抑制できる電気化学デバイスを提供することを課題と
する。
【００１２】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１３】
本発明の一態様は、電解液中のリチウム塩の濃度が１．０Ｍ未満とした二次電池とし、該
二次電池の充電時において、正極及び負極には、負極から正極への向きに流れる充電電流
と、充電電流が流れる方向とは逆方向に流れる逆パルス電流とを、交互に繰り返して与え
る構成とする。
【００１４】
本発明の一態様による構成によると、劣化した二次電池の充電中に短時間の逆パルス電流
を複数回流すことで、リチウムの析出を抑制すること、及びウィスカー状に成長したリチ
ウムを溶解させること、ができる。逆パルス電流を複数回流すことで、電解液中のリチウ
ム塩の濃度が１．０Ｍ未満とした、リチウムが析出しやすい条件の二次電池であっても、
充電を繰り返し行うことによる劣化を抑制できるリチウムイオン二次電池を実現すること
ができる。即ち、電池の構造を複雑にすることなく、電池容量の急激な低下を抑制できる
二次電池を提供できる。
【００１５】
なお逆パルス電流とは、二次電池の充電を行う際に、充電器から正極に流れて、二次電池
の中において正極から負極に流れて、負極から充電器の方に流れる充電電流とは逆方向に
流すための電流である。つまり、逆パルス電流は、二次電池の中においては、負極から正
極に流れる電流であり、二次電池の外においては、正極から負極に流れる電流であり、放
電時であれば放電電流と同じ向きに流れる電流である。
【００１６】
本発明の一態様は、第１の電極と、第２の電極と、リチウム塩を溶解した電解液と、を有
する電気化学デバイスにおいて、電解液中のリチウム塩の濃度が１Ｍ未満であり、第１の
電極及び第２の電極には、第２の電極から第１の電極への方向に流れる第１の電流と、第
１の電流が流れる方向とは逆方向に流れ、且つ１回の供給期間が第１の電流の１回の供給
時間よりも短い第２の電流とが、交互に繰り返して与えられる電気化学デバイスである。
【００１７】
本発明の一態様において、リチウム塩は、六フッ化リン酸リチウムである電気化学デバイ
スが好ましい。
【００１８】
本発明の一態様において、電解液は、エチレンカーボネートとジエチルカーボネートとが
３：７の体積比で混合されたものである電気化学デバイスが好ましい。
【００１９】
本発明の一態様において、第１の電極は、活物質としてリン酸鉄リチウムを有する電気化
学デバイスが好ましい。
【００２０】
本発明の一態様において、第２の電極は、活物質として黒鉛を有する電気化学デバイスが
好ましい。
【００２１】
本発明の一態様において、電解液中のリチウム塩の濃度は、０．２５Ｍより高く、且つ１
Ｍ未満である電気化学デバイスが好ましい。
【００２２】
また本発明の一態様は、上記記載の電気化学デバイスに対して、第２の電流を複数回流す
ことにより劣化を抑制する電気化学デバイスの劣化抑制方法である。
【発明の効果】
【００２３】
本発明の一態様により、リチウムの析出を抑制すること、及び負極表面に析出したリチウ
ムを定期的に溶解させること、ができる。そのため、電解液中のリチウム塩の濃度を１．
０Ｍ未満としても、正極と負極間における短絡、及び負極におけるリチウムの剥離を抑制
できる。また、本発明の一態様では、電解液中のリチウム塩の濃度を負極にリチウムが析
出する濃度まで低減できるため、電解液に溶解させる溶質量の削減、及び電解液の粘度の
低下を図ることができる。
【図面の簡単な説明】
【００２４】
【図１】逆パルス電流の印加方法の一例を説明するための模式図。
【図２】逆パルス電流の作用の一例を説明するための模式図。
【図３】リチウムイオン二次電池の充電時の概念図。
【図４】リチウムイオン二次電池の放電時の概念図。
【図５】正極及び負極の電位の関係を表す図。
【図６】ウィスカー状のリチウムが黒鉛表面に析出している写真図。
【図７】平面写真及び黒鉛表面に析出しているウィスカー状のリチウムの断面ＴＥＭ写真図。
【図８】電極の縦断面図及び活物質層の拡大縦断面図。
【図９】電極の変形例を示す断面図。
【図１０】二次電池を説明する図。
【図１１】二次電池を説明する図。
【図１２】二次電池を説明する図。
【図１３】電気機器を説明する図。
【図１４】電気機器を説明する図。
【図１５】評価用セルの構成、及び評価用セルの充電及び放電方法を説明するための模式図。
【図１６】評価用セルの電池容量とセル電圧の関係を示すグラフ（０．２５Ｍ）。
【図１７】評価用セルの電池容量とセル電圧の関係を示すグラフ（０．５Ｍ）。
【図１８】評価用セルの電池容量とセル電圧の関係を示すグラフ（１Ｍ）。
【図１９】評価用セルの電池容量とセル電圧の関係を示すグラフ（２Ｍ）。
【図２０】評価用セルの黒鉛表面における写真図（０．２５Ｍ）。
【図２１】評価用セルの黒鉛表面における写真図（０．５Ｍ）。
【図２２】評価用セルの黒鉛表面における写真図（１Ｍ）。
【図２３】評価用セルの黒鉛表面における写真図（２Ｍ）。
【図２４】黒鉛表面にウィスカー状のリチウムが析出する原理を説明する模式図。
【図２５】粒状黒鉛へのリチウムイオンの挿入を説明する模式図。
【図２６】黒鉛表面にウィスカー状のリチウムが析出する原理を説明する模式図。
【図２７】ウィスカー状のリチウムが黒鉛表面に析出している写真図。
【発明を実施するための形態】
【００２５】
以下、実施の形態について図面を参照しながら説明する。但し、実施の形態は多くの異な
る態様で実施することが可能であり、趣旨及びその範囲から逸脱することなくその形態及
び詳細を様々に変更し得ることは当業者であれば容易に理解される。従って、本発明は、
以下の実施の形態の記載内容に限定して解釈されるものではない。なお、以下に説明する
発明の構成において、同じ物を指し示す符号は異なる図面間において共通とする。
【００２６】
また、図面において、大きさ、層の厚さ、又は領域は、明瞭化のために誇張されている場
合がある。よって、必ずしもそのスケールに限定されない。なお図面は、理想的な例を模
式的に示したものであり、図面に示す形状又は値などに限定されない。例えば、ノイズに
よる信号、電圧、若しくは電流のばらつき、又は、タイミングのずれによる信号、電圧、
若しくは電流のばらつきなどを含むことが可能である。
【００２７】
なお本明細書にて用いる「第１」、「第２」、「第３」という序数詞は、構成要素の混同
を避けるために付したものであり、数的に限定するものではないことを付記する。
【００２８】
（実施の形態１）
＜逆パルス電流について＞
図１を用いて逆パルス電流について説明する。
【００２９】
図１（Ａ）は、充電時に、二次電池の正極及び負極に流れる電流の時間変化を模式的に示
した図である。
【００３０】
図１（Ａ）に示す電流Ｉａ（第１の電流ともいう）は、二次電池１０の充電時であれば充
電電流である。電流Ｉａは、本実施の形態の理解を容易にするために定電流としているが
、二次電池の状態によって適宜大きさを変更してもよい。
【００３１】
また、図１（Ａ）に示す逆パルス電流Ｉｉｎｖ（第２の電流ともいう）は、二次電池１０
の充電時であれば放電電流である。逆パルス電流Ｉｉｎｖは定電流としているが、適宜大
きさを変更してもよい。
【００３２】
また、本実施の形態は、逆パルス電流Ｉｉｎｖが流れる向きを、電流の正の向きであると
定義する。この場合、二次電池の外において、正極から負極の方に流れる向きを電流の正
の向きと定義する。電流Ｉａ及び逆パルス電流Ｉｉｎｖは、所定の大きさの電流である。
【００３３】
上述の定義より、正の向きとは逆方向に流れる電流は、負の値となる。例えば充電電流の
流れる向きは、正の向きとは逆になるため、図１（Ａ）では（−Ｉａ）となっている。ま
た、逆パルス電流の流れる向きは、正の向きとなるため、図１（Ａ）では（Ｉｉｎｖ）と
なっている。
【００３４】
図１（Ｂ）は、充電時において、二次電池１０に供給される充電電流Ｉａ、逆パルス電流
Ｉｉｎｖを説明する図である。
【００３５】
図１（Ｂ）に示す二次電池１０は、一例として、正極１２（第１の電極ともいう）、電解
液１３、負極１４（第２の電極ともいう）、及びセパレータ１５で構成される。
【００３６】
図１（Ｂ）には、二次電池１０の充電時における充電電流Ｉａ及び逆パルス電流Ｉｉｎｖ
の流れる方向を、矢印で示している。
【００３７】
充電電流Ｉａは、二次電池１０の外部において負極１４から正極１２の方向に流れ、二次
電池１０の内部において正極１２から負極１４の方向に流れるように、負極１４又は正極
１２に供給される。また、逆パルス電流Ｉｉｎｖは、二次電池１０の外部において正極１
２から負極１４の方向に電流が流れ、二次電池１０の内部において負極１４から正極１２
の方向に流れるように、負極１４又は正極１２に供給される。図１（Ｂ）の場合は、二次
電池１０の外部から正極１２の方に電流Ｉａを供給し、正極１２から二次電池１０の外部
の方に逆パルス電流Ｉｉｎｖを供給している。
【００３８】
なお、充電電流Ｉａの供給は、二次電池１０の外部に、電流又は電圧を供給する電流源又
は電圧源などの充電回路を設け、該充電回路に接続するスイッチを制御して行えばよい。
また、逆パルス電流Ｉｉｎｖの供給は、二次電池１０の外部に負荷を設け、該負荷に接続
するスイッチを制御して行えばよい。
【００３９】
図１（Ｂ）に示す充電電流Ｉａ及び逆パルス電流Ｉｉｎｖの供給は、図１（Ａ）に示すよ
うに、充電電流Ｉａを供給する合間に、複数回逆パルス電流Ｉｉｎｖを流すようにして行
う。なお逆パルス電流の１回の供給時間ｔ１は、電流Ｉａを流す時間ｔ２よりも短くする
。
【００４０】
逆パルス電流の１回の供給時間ｔ１は、例えば、電流Ｉａの１回の供給時間ｔ２の１／１
００以上１／３以下とすればよい。またｔ１＜ｔ２の条件下で、時間ｔ１の具体的な時間
としては、０．１秒以上３分以下であることが好ましく、代表的には、３秒以上３０秒以
下とする。
【００４１】
なお、図１（Ａ）では、逆パルス電流Ｉｉｎｖの大きさ（値の絶対値）が、電流Ｉａの大
きさ（値の絶対値）よりも大きい例を示している。また、逆パルス電流Ｉｉｎｖの大きさ
を電流Ｉａの大きさと等しくする、あるいはそれよりも小さくしてもよい。本実施の形態
は、電流Ｉａを供給している期間に、逆パルス電流が複数回、正極と負極間に流れればよ
い。
【００４２】
なお、１回の充電、即ちフル充電するまでに加える逆パルス電流の印加回数は、リチウム
の析出が抑制される範囲で決定する。また、逆パルス電流の印加時における電流量や、タ
イミングもリチウムの析出が抑制される範囲で決定する。
【００４３】
また、１回の充電、即ちフル充電するまでに加える逆パルス電流の供給時間ｔ１を変化さ
せて１回の充電中に逆パルス電流を異なる印加時間で複数回流してもよい。逆パルス電流
を複数回流すことで、析出するリチウムの抑制、及び析出したリチウムの溶解を促し、二
次電池の劣化を抑制できる。
【００４４】
また、逆パルス電流の供給と充電電流の供給のタイミングは、一定間隔でなくともよく、
１回の充電、即ちフル充電するまでに加える充電電流の供給時間ｔ２を変化させてもよく
、例えば、フル充電が完了に近づくにつれて逆パルス電流を流す時間を徐々に短くしても
よい。
【００４５】
リチウムの析出は、電解液中のリチウム塩の濃度が１．０Ｍよりも低い条件において、急
速充電時、又は低温環境下での充電を行う際に顕著に現れる現象である。従って、逆パル
ス電流を複数回流すことは、特に電解液中のリチウム塩の濃度が１．０Ｍよりも低い条件
において、急速充電時、又は低温環境下での充電を行う際に、リチウムの析出を抑制する
こと、及びリチウムの析出物を効果的に溶解させること、ができる。
【００４６】
本明細書において急速充電とは、１Ｃ以上２０Ｃ未満の充電レートを指すものとする。な
お、本明細書では、二次電池の正極にＬｉＦｅＰＯ４を用いる場合、ＬｉＦｅＰＯ４の理
論容量が、１７０ｍＡｈ／ｇであるならば、１ｇのＬｉＦｅＰＯ４を正極と仮定した場合
、１７０ｍＡの充電電流を１Ｃ（１７０ｍＡ／ｇ）としている。この場合、理想的な電池
において１時間でフル充電（満充電）の状態となる。また、１ｇのＬｉＦｅＰＯ４を正極
と仮定した場合、充電レート２Ｃで充電するとは、３４０ｍＡの充電電流を０．５時間流
して充電することと等価である。
【００４７】
＜逆パルス電流による劣化防止、抑制効果について＞
図２を用いて、逆パルス電流によるバッテリーの劣化防止、抑制効果について説明する。
【００４８】
図２では、図１で説明した、充電動作時の正極１２から供給される電流（充電電流Ｉａ、
逆パルス電流Ｉｉｎｖ）の時間変化に対するグラフと、該電流によって変化する電池容量
の時間変化に対するグラフと、負極１４表面での反応生成物の付着と、溶解の過程を模式
的に表した図と、を併せて示している。
【００４９】
充電方式は、定電流方式としている。まず、充電開始時では、負極１４表面には反応生成
物の付着がなく、二次電池１０の出荷直後の初期状態である。充電電流Ｉａを二次電池１
０に供給し続けると、やがて、負極１４の表面に反応生成物２２ａが付着する。反応生成
物２２ａは、例えば、リチウムなどの金属の析出物である。時間が経過することで、反応
生成物２２ａは成長し、反応生成物２２ｂとなる。そこで、逆パルス電流Ｉｉｎｖを流す
ことで、負極１４表面に反応生成物２２ｂが存在しない状態とすることができる。反応生
成物２２ｂは、例えば、逆パルス電流Ｉｉｎｖにより供給された電荷により、電解液１３
中にイオンとなって溶解する。
【００５０】
そして、逆パルス電流Ｉｉｎｖの供給を停止し、充電電流Ｉａの供給を再開する。充電電
流Ｉａを供給することで、負極１４表面には、反応生成物２２ｂが再度付着するが、逆パ
ルス電流Ｉｉｎｖを流す度に、反応生成物２２ｂを溶解させることができる。
【００５１】
よって、充電終了時に、負極１４は、充電開始時（出荷時）と同様に、反応生成物２２ｂ
が存在しない状態とすることができる。つまり、逆パルス電流Ｉｉｎｖを１回流すことで
、負極１４表面に反応生成物２２ｂが存在しない状態とすることが好ましい。このような
充電の実現は、逆パルス電流Ｉｉｎｖの大きさ、逆パルス電流Ｉｉｎｖの供給時間ｔ１、
逆パルス電流を流す間隔（充電電流Ｉａを供給している時間ｔ２に当たる）を調節するこ
とで可能になる。
【００５２】
例えば、充電電流Ｉａを流す時間ｔ２が長くなると、反応生成物が大きくなることで、反
応生成物が溶解させることが難しくなるだけでなく、反応生成物が変質する、反応生成物
が凝固する（密度が高くなる）ことで、反応生成物が溶解しにくくなる。そのため、負極
及び正極表面を良好な状態に維持するためには、上述したように、逆パルス電流Ｉｉｎｖ
の大きさ、時間ｔ１、及び時間ｔ２を設定すればよい。
【００５３】
＜二次電池への充電電流及び逆パルス電流の供給＞
次いで、二次電池である、リチウムイオン二次電池の動作原理及びリチウムの析出原理に
ついて、図３及び図４を参照して説明する。
【００５４】
図３は、充電電流を供給する期間（充電時）における、リチウムイオン二次電池の電気化
学反応を説明する模式図である。図４は、逆パルス電流を供給する期間（放電時）におけ
る、リチウムイオン二次電池の電気化学反応を説明する模式図である。なお、図３におい
て、１０１はリチウムイオン二次電池であり、１０２は充電器を示す。図４において、１
０３は負荷を示す。
【００５５】
なお、図３及び図４で示すリチウムイオン二次電池１０１は、正極が正極活物質としてリ
ン酸鉄リチウム（ＬｉＦｅＰＯ４）を有し、負極が負極活物質として黒鉛を有する二次電
池である。
【００５６】
図３に示すように、充電時のリチウムイオン二次電池１０１において、正極では、式（１
）の反応が起こる。
【００５７】
ＬｉＦｅＰＯ４  →  ＦｅＰＯ４  ＋  Ｌｉ＋  ＋  ｅ−            （１）
【００５８】
また、負極では、式（２）の反応が起こる。
【００５９】
Ｃ６  ＋  Ｌｉ＋  ＋  ｅ−  →  ＬｉＣ６            （２）
【００６０】
よって、リチウムイオン二次電池の充電時の全反応式は、式（３）となる。
【００６１】
ＬｉＦｅＰＯ４  ＋  Ｃ６  →  ＦｅＰＯ４  ＋  ＬｉＣ６            （３）
【００６２】
本来負極においては、Ｌｉが黒鉛に貯蔵されることでリチウムイオン二次電池１０１の充
電が行われるが、何らかの原因で充電中に負極でＬｉ金属の析出が起きたときは、式（４
）の反応が起こる。つまり、負極では黒鉛へのＬｉ挿入反応とＬｉの析出反応が両方起こ
ることになる。
【００６３】
Ｌｉ＋  ＋  ｅ−  →  Ｌｉ            （４）
【００６４】
また、正極及び負極それぞれの電極の平衡電位は、材料とその平衡状態によって決まる。
そして、正極及び負極それぞれの電極の材料がどのような平衡状態であるかで、電極間の
電位差（電圧）が変化する。
【００６５】
本実施の形態の構成においては、電解液中のリチウム塩の濃度が１．０Ｍよりも低い条件
とする。上述したように、この条件の場合、負極にリチウムが析出しやすいことがわかっ
ている。
【００６６】
ここでリチウムイオン二次電池１０１の電極電位Ｅと、式（２）で示すリチウムイオン濃
度の関係は、下記式（５）のネルンストの式によって表すことができる。
【００６７】
【数１】
2020191300.tif 000003
【００６８】
式（５）において、Ｅ０は標準電極電位、Ｒは気体定数、Ｔは温度、ｎは移動電子数、Ｆ
はファラデー定数である。
【００６９】
式（５）より、リチウムイオン濃度が低くなると、電極電位も低くなることがわかる。つ
まり電解液に溶解させるリチウム塩の濃度が低いほど、負極の電極電位である負極電位が
低くなることがわかる。負極電位が低くなると、負極電位とリチウムの析出電位とが近づ
き、負極に析出するリチウムの量が増大する。
【００７０】
本発明の一態様は、電解液中のリチウム塩の濃度が１．０Ｍ未満とした二次電池とし、該
二次電池の充電時において、正極及び負極には、負極から正極への向きに流れる充電電流
と、充電電流が流れる方向とは逆方向に流れる逆パルス電流とを、交互に繰り返して与え
る構成とする。
【００７１】
該構成によると、負極に析出するリチウムの抑制、及び負極に析出したリチウムの溶解を
促すことができる。逆パルス電流を複数回流すことで、電解液中のリチウム塩の濃度を１
．０Ｍ未満とした、リチウムが析出しやすい条件の二次電池であっても、繰り返し充電を
行うことによる劣化を抑制できるリチウムイオン二次電池を実現することができる。
【００７２】
なお電解液中のリチウム塩の濃度は１．０Ｍ未満が好ましいとしたが、この範囲より高い
と、電解液の粘度が高くなり、ハイレートや低温での充電容量及び放電容量が低下するた
め好ましくない。
【００７３】
また電解液中のリチウム塩の濃度は１．０Ｍ未満が好ましいとしたが、低すぎると、負極
へのリチウムイオンの供給が間に合わなくなり、ハイレートや低温での充電容量及び放電
容量が低下するため好ましくない。また電解液中のリチウム塩の濃度を低くしすぎると、
電解液の導電率が小さくなり、電池として機能しない恐れがある。または電解液中のリチ
ウム塩の濃度を低くしすぎると、リチウムの析出量が増えるため、逆パルス電流を複数回
流すことで析出したリチウムを一部溶解できるものの、条件によっては溶解しきれないこ
ともありえる。そのため、電解液中のリチウム塩の濃度は０．２５Ｍよりも高く、１．０
Ｍ未満とすることが好ましい。
【００７４】
本発明の一態様により、電解液中のリチウム塩の濃度を負極にリチウムが析出する濃度ま
で低減できるため、電解液に溶解させる溶質量の削減、及び電解液の粘度の低下を図るこ
とができる。
【００７５】
次いで図４に示すように、放電時のリチウムイオン二次電池１０１において、正極では、
式（６）の反応が起こる。
【００７６】
ＦｅＰＯ４  ＋  Ｌｉ＋  ＋  ｅ−  →  ＬｉＦｅＰＯ４            （６）
【００７７】
また、負極では、式（７）の反応が起こる。
【００７８】
ＬｉＣ６  →  Ｃ６  ＋  Ｌｉ＋  ＋  ｅ−            （７）
【００７９】
よって、リチウムイオン二次電池の放電時の全反応式は、式（８）となる。
【００８０】
ＦｅＰＯ４  ＋  ＬｉＣ６  →  ＬｉＦｅＰＯ４  ＋  Ｃ６            （８）
【００８１】
また、Ｌｉ金属の析出が起きた後の放電では、負極において、式（９）の反応が起こる。
つまり、負極では、黒鉛からのＬｉの脱離反応とＬｉの溶解反応が両方起こる。
【００８２】
Ｌｉ  →  Ｌｉ＋  ＋  ｅ−            （９）
【００８３】
＜正極電位と負極電位＞
正極電位とは、正極活物質の電気化学平衡電位であり、負極電位とは、負極活物質の電気
化学平衡電位である。例えば、Ｌｉ金属が電解液中で電気化学平衡となる電位を０Ｖ（ｖ
ｓ．  Ｌｉ／Ｌｉ＋）と標記する。他の物質についても同様である。
【００８４】
電極電位が、０Ｖ（ｖｓ．  Ｌｉ／Ｌｉ＋）よりも低ければ、電解液中のリチウムイオン
がリチウムとなって析出しやすい。逆に電極電位よりも０Ｖ（ｖｓ．  Ｌｉ／Ｌｉ＋）よ
りも高ければ、析出したリチウムがリチウムイオンとして電解液中に溶解しやすい。
【００８５】
正極活物質に用いられるリチウム化合物の電気化学平衡電位は、リチウムを基準として知
ることができる。例えば、リン酸鉄リチウム（ＬｉＦｅＰＯ４）の電気化学平衡電位は、
約３．５Ｖ（ｖｓ．  Ｌｉ／Ｌｉ＋）である。また、黒鉛の電気化学平衡電位は、約０．
２Ｖ（ｖｓ．  Ｌｉ／Ｌｉ＋）である。
【００８６】
よって、リン酸鉄リチウム（ＬｉＦｅＰＯ４）を正極活物質に、黒鉛を負極活物質に用い
たリチウムイオン二次電池の電圧（電気化学セルの起電力）は、両者の電位差３．３Ｖと
なる。負極電位がＬｉ金属並に低いことが、リチウムイオン二次電池の特徴である高いセ
ル電圧の要因になっている。
【００８７】
リチウムイオン二次電池の信頼性の低下、電池容量の減少の原因に、負極表面へのリチウ
ムの析出が挙げられる。しかしながら、負極電位（黒鉛の電気化学平衡電位）は、約０．
２Ｖ（ｖｓ．  Ｌｉ／Ｌｉ＋）であり、リチウムの析出電位＝０Ｖ（ｖｓ．  Ｌｉ／Ｌｉ
＋）に近いことにより、負極表面には容易にリチウム析出が容易に起こりうる。リチウム
イオン二次電池の特徴である高いセル電圧の要因は、リチウムが析出する原因となってい
る。
【００８８】
図５を用いて、このことを説明する。図５は、二次電池の正極の電位と負極の電位の関係
を模式的に示した図である。二次電池は、ここでは一例として、正極をリン酸鉄リチウム
とし、負極を黒鉛とする。なお、図５において、矢印１０５は充電電圧を表す。
【００８９】
上述したように、電気化学平衡状態でのリン酸鉄リチウムを有する正極と、黒鉛を有する
負極との間の電位差は、３．５Ｖ−０．２Ｖ＝３．３Ｖである。よって、充電電圧が３．
３Ｖであると、正極において式（１）の反応と式（６）の反応が釣り合い、負極において
、式（２）の反応と式（７）の反応が釣り合うため、電流が流れない。
【００９０】
よって、充電電流を流すためには、３．３Ｖより大きな充電電圧を正極と負極間に与える
必要がある。充電電流を流すためのこの電圧を過電圧と呼ぶ。例えば、二次電池内部の直
列抵抗成分を無視し、充電電圧が全て、式（１）と式（２）の電極反応に使われるとする
と、矢印１０５のように、充電電圧は正極と負極それぞれに、過電圧（Ｖ１、Ｖ２）とし
て配分される。
【００９１】
電極の単位面積に対して、より大きな電流密度を得るには、より大きな過電圧が必要とな
る。例えば、バッテリーに対して、急速充電を行うと、活物質表面の単位面積あたりの電
流密度を大きくする必要があるため、より大きな過電圧が必要となる。
【００９２】
しかしながら、活物質表面の単位面積あたりの電流密度を大きくするために、過電圧を大
きくしていくと、負極に対する過電圧Ｖ２が大きくなるため、図５に示すように、矢印１
０５で示す充電電圧の下端の電位Ｖ３が、リチウムの析出電位を下回ることになる。する
と、負極では、式（４）に示す反応が起こる。つまり、負極表面にリチウムが析出するこ
とになる。
【００９３】
また本実施の形態の構成では、電解液中のリチウム塩の濃度が１．０Ｍ未満とし、リチウ
ムイオン濃度が小さい条件で充電を行う。そのため、式（５）を用いて説明したように負
極電位がリチウムの析出電位に近づくため、リチウムの析出が起こりやすい状態となる。
【００９４】
そこで、上述した充電電流と逆パルス電流を交互に供給する技術思想により、充電中にお
いて、析出するリチウムの抑制、及び析出したリチウムの溶解を促し、二次電池の劣化を
抑制する。
【００９５】
また、急速充電では、負極電位が低下するため、Ｌｉ析出がより生じやすくなる。また、
低温環境下では、負極の抵抗が上がるため負極電位がより低下し、Ｌｉ析出がより生じや
すくなるが、上記技術思想により、リチウムイオン二次電池の急速充電、リチウムイオン
二次電池の低温環境での充電が可能になる。
【００９６】
実際に、充電後のリチウムイオン二次電池（正極：ＬｉＦｅＰＯ４、負極：黒鉛、セパレ
ータ：ポリプロピレン）のコインセルを分解し、ウィスカー状のリチウムが黒鉛表面に析
出している様子を示す走査型電子顕微鏡（ＳＥＭ（Ｓｃａｎｎｉｎｇ  Ｅｌｅｃｔｒｏｎ
Ｍｉｃｒｏｓｃｏｐｅ））写真を図６に示す。また、充電時に異常の見られた別のリチ
ウムイオン二次電池の負極活物質の表面に形成されるウィスカー状のリチウムの一例を観
察した結果を図７（Ａ）及び図７（Ｂ）に示す。走査型イオン顕微鏡（ＳＩＭ：Ｓｃａｎ
ｎｉｎｇ  Ｉｏｎ  Ｍｉｃｒｏｓｃｏｐｅ）の平面写真を図７（Ａ）に示す。なお図６、
図７（Ａ）、（Ｂ）中、ウィスカー状のリチウムの表面は、保護膜であるプラチナで覆っ
ている。図７（Ａ）中の白色の矢印が示す部分にウィスカー状のリチウムが認められる。
ＳＩＭ写真の矢印方向から断面観察を行った結果を図７（Ｂ）に示す。なお、観察には、
透過型電子顕微鏡（ＴＥＭ：Ｔｒａｎｓｍｉｓｓｉｏｎ  Ｅｌｅｃｔｒｏｎ  Ｍｉｃｒｏ
ｓｃｏｐｅ、日立ハイテクノロジーズ製「Ｈ−９０００ＮＡＲ」）を、加速電圧２００ｋ
Ｖ、および倍率５万５千倍で用いた。
【００９７】
図６及び図７（Ａ）及び図７（Ｂ）に示すように、ウィスカー状のリチウムが析出してい
る。ウィスカーとは結晶表面からその外側に向けて髭状に成長した結晶である。
【００９８】
充電電流を流す時間が経過するに従って、ウィスカー状のリチウムが電極表面全体に均一
についていくのではない。まず、ウィスカー状のリチウムがつき始めると、そのリチウム
がつき始めたところが他の場所よりリチウムがつきやすくなり、より多くのリチウムが付
着し、大きな塊状に成長する。リチウムが多く付着した領域は、他の領域よりも導電性が
高い。よって、リチウムが多く付着した領域に電流が集中しやすくなり、その付近の成長
が他の領域より進行する。従って、リチウムが多く付着した領域と、リチウムが少なく付
着した領域とで凹凸が形成され、時間が経過すればするほどその凹凸が大きくなる。最終
的には、この大きな凹凸がバッテリーにとって大きな劣化の発生の原因となる。
【００９９】
ウィスカー状のリチウムが形成される電流方向とは逆方向に流れるような電流、ここでは
逆パルス電流を加えることでリチウムを溶解させる。ウィスカー状のリチウムが不均一に
付着して凹凸が形成された状態で、逆パルス電流を流すと、突起部に電流が集中し、リチ
ウムが溶け去る。リチウムが溶け去るとは、電極表面においてリチウムが多く付着した領
域のリチウムを再び溶かしてリチウムの大きな部分を小さくし、好ましくは電極表面にリ
チウムがつく前の状態に戻すことである。なお、電極表面にリチウムがつく前の状態に戻
らなくとも、リチウムを縮小することでも十分な効果を得ることができる。
【０１００】
また、リチウムイオン二次電池において、充電中に、ウィスカー状のリチウムが析出する
充電電流の方向とは逆方向に電流が流れるように、正極又は負極の少なくとも一方に逆パ
ルス電流を複数回供給する。このように逆パルス電流を供給することで、リチウムイオン
二次電池の劣化を抑制することができる。
【０１０１】
＜バッテリーの構成例＞
以下、図８（Ａ）及び図８（Ｂ）を用いて、二次電池の構成の一例を説明する。
【０１０２】
図８（Ａ）は、二次電池４００の断面図である。正極４０２は、正極集電体と、これに接
するように設けられた正極活物質層を少なくとも有する。負極４０４は、負極集電体と、
これに接するように設けられた負極活物質層を少なくとも有する。また、正極活物質層及
び負極活物質層は対向しており、正極活物質層及び負極活物質層の間には、電解液４０６
及びセパレータ４０８が設けられている。
【０１０３】
二次電池４００としては、例えばリチウムイオン電池の二次電池を用いることができる。
【０１０４】
なお、本実施の形態は、二次電池に限定されず、電気化学反応を利用するデバイス（電気
化学デバイス）に適用可能である、例えばリチウムイオンキャパシタなどの金属イオンキ
ャパシタにも本実施の形態は適用が可能である。
【０１０５】
図８（Ｂ）は二次電池用の電極４１０（図８（Ａ）の正極４０２、及び負極４０４に対応
する。）の縦断面図である。図８（Ｂ）に示すように、電極４１０は、集電体４１２上に
活物質層４１４を有する。図８（Ｂ）には、活物質層４１４は集電体４１２の一方の面に
のみ形成されているが、活物質層４１４は集電体４１２の両面に有してもよい。また、活
物質層４１４は集電体４１２の表面全域に形成する必要はなく、外部端子と接続するため
の領域等、非塗布領域を適宜設ける。
【０１０６】
＜集電体＞
集電体４１２には、ステンレス、金、白金、亜鉛、鉄、ニッケル、銅、アルミニウム、チ
タン、タンタル等の金属、及びこれらの合金など、導電性の高く、リチウム等のキャリア
イオンと合金化しない材料を用いることができる。また、シリコン、チタン、ネオジム、
スカンジウム、モリブデンなどの耐熱性を向上させる元素が添加されたアルミニウム合金
を用いることができる。また、シリコンと反応してシリサイドを形成する金属元素で形成
してもよい。シリコンと反応してシリサイドを形成する金属元素としては、ジルコニウム
、チタン、ハフニウム、バナジウム、ニオブ、タンタル、クロム、モリブデン、タングス
テン、コバルト、ニッケル等がある。集電体４１２は、箔状、板状（シート状）、網状、
円柱状、コイル状、パンチングメタル状、エキスパンドメタル状等の形状を適宜用いるこ
とができる。集電体４１２は、厚みが１０μｍ以上３０μｍ以下のものを用いるとよい。
【０１０７】
＜活物質層＞
活物質層４１４は、少なくとも活物質を有する。また、活物質層４１４は、活物質の他、
活物質の密着性を高めるための結着剤（バインダ）、活物質層４１４の導電性を高めるた
めの導電助剤等を有してもよい。
【０１０８】
＜正極活物質＞
二次電池用電極４１０を二次電池の正極４０２として用いる場合には、活物質層４１４に
含まれる活物質（以下、正極活物質という。）として、リチウムイオンの挿入及び脱離が
可能な材料を用いることができ、例えば、オリビン型の結晶構造、層状岩塩型の結晶構造
、又はスピネル型の結晶構造を有するリチウム含有複合リン酸塩等がある。正極活物質と
して、例えばＬｉＦｅＯ２、ＬｉＣｏＯ２、ＬｉＮｉＯ２、ＬｉＭｎ２Ｏ４、Ｖ２Ｏ５、
Ｃｒ２Ｏ５、ＭｎＯ２等の化合物を用いることができる。
【０１０９】
オリビン型構造のリチウム含有複合リン酸塩（一般式ＬｉＭＰＯ４（Ｍは、Ｆｅ（ＩＩ）
、Ｍｎ（ＩＩ）、Ｃｏ（ＩＩ）、Ｎｉ（ＩＩ）の一以上））の代表例としては、ＬｉＦｅ
ＰＯ４、ＬｉＮｉＰＯ４、ＬｉＣｏＰＯ４、ＬｉＭｎＰＯ４、ＬｉＦｅａＮｉｂＰＯ４、
ＬｉＦｅａＣｏｂＰＯ４、ＬｉＦｅａＭｎｂＰＯ４、ＬｉＮｉａＣｏｂＰＯ４、ＬｉＮｉ
ａＭｎｂＰＯ４（ａ＋ｂは１以下、０＜ａ＜１、０＜ｂ＜１）、ＬｉＦｅｃＮｉｄＣｏｅ
ＰＯ４、ＬｉＦｅｃＮｉｄＭｎｅＰＯ４、ＬｉＮｉｃＣｏｄＭｎｅＰＯ４（ｃ＋ｄ＋ｅは
１以下、０＜ｃ＜１、０＜ｄ＜１、０＜ｅ＜１）、ＬｉＦｅｆＮｉｇＣｏｈＭｎｉＰＯ４
（ｆ＋ｇ＋ｈ＋ｉは１以下、０＜ｆ＜１、０＜ｇ＜１、０＜ｈ＜１、０＜ｉ＜１）等があ
る。
【０１１０】
特に、ＬｉＦｅＰＯ４は、安全性、安定性、高容量密度、高発生、初期酸化（充電）時に
引き抜けるリチウムイオンの存在等、正極活物質に求められる事項をバランスよく満たし
ているため、好ましい。なお、ＬｉＦｅＰＯ４の理論容量は、１７０ｍＡｈ／ｇである。
【０１１１】
＜負極活物質＞
二次電池用電極４１０を二次電池の負極４０４として用いる場合には、活物質層４１４に
含まれる活物質（以下、負極活物質という。）として、例えば、リチウムの溶解・析出、
又はリチウムイオンの挿入・脱離が可能な材料を用いることができ、リチウム金属、炭素
系材料、合金系材料等を用いることができる。
【０１１２】
リチウム金属は、酸化還元電位が低く（標準水素電極に対して−３．０４５Ｖ）、重量及
び体積当たりの比容量が大きい（それぞれ３８６０ｍＡｈ／ｇ、２０６２ｍＡｈ／ｃｍ３
）ため、好ましい。
【０１１３】
炭素系材料としては、黒鉛、易黒鉛化性炭素（ソフトカーボン）、難黒鉛化性炭素（ハー
ドカーボン）、カーボンナノチューブ、グラフェン、カーボンブラック等がある。
【０１１４】
黒鉛としては、メソカーボンマイクロビーズ（ＭＣＭＢ）、コークス系人造黒鉛、ピッチ
系人造黒鉛等の人造黒鉛や、球状化天然黒鉛等の天然黒鉛がある。
【０１１５】
リチウムイオンが黒鉛に挿入されている状態（リチウム−黒鉛層間化合物の生成時）で、
黒鉛の電位はリチウム金属と同程度に卑な電位（０．１〜０．３Ｖ  ｖｓ．Ｌｉ／Ｌｉ＋
）となる。これにより、リチウムイオン二次電池は高い作動電圧を示すことができる。さ
らに、黒鉛は、単位体積当たりの容量が比較的高い、体積膨張が小さい、安価である、リ
チウム金属に比べて安全性が高い等の利点を有するため、好ましい。
【０１１６】
＜結着剤＞
結着剤（バインダ）として、代表的なポリフッ化ビニリデン（ＰＶＤＦ）の他、ポリイミ
ド、ポリテトラフルオロエチレン、ポリビニルクロライド、エチレンプロピレンジエンポ
リマー、スチレン−ブタジエンゴム、アクリロニトリル−ブタジエンゴム、フッ素ゴム、
ポリ酢酸ビニル、ポリメチルメタクリレート、ポリエチレン、ニトロセルロース等を用い
ることができる。
【０１１７】
＜導電助剤＞
導電助剤としては、導電助剤としては比表面積が大きい材料が望ましく、アセチレンブラ
ック（ＡＢ）等を用いることができる。また、カーボンナノチューブ、グラフェン、フラ
ーレンといった炭素材料を用いることもできる。
【０１１８】
グラフェンは薄片状であり、高い導電性を有するという優れた電気特性、及び柔軟性並び
に機械的強度という優れた物理特性を有する。そのため、グラフェンを、導電助剤として
用いることにより、活物質同士の接触点や、接触面積を増大させることができる。
【０１１９】
なお、本明細書において、グラフェンは、単層のグラフェン、又は２層以上１００層以下
の多層グラフェンを含む。単層グラフェンとは、π結合を有する１原子層の炭素分子のシ
ートのことをいう。また、酸化グラフェンとは、上記グラフェンが酸化された化合物のこ
とをいう。なお、酸化グラフェンを還元してグラフェンを形成する場合、酸化グラフェン
に含まれる酸素は全て脱離されずに、一部の酸素はグラフェンに残存する。グラフェンに
酸素が含まれる場合、酸素の割合は、ＸＰＳで測定した場合にグラフェン全体の２ａｔｏ
ｍｉｃ％以上２０ａｔｏｍｉｃ％以下、好ましくは３ａｔｏｍｉｃ％以上１５ａｔｏｍｉ
ｃ％以下である。
【０１２０】
ここで、酸化グラフェンを還元した得られたグラフェンが多層グラフェンである場合、グ
ラフェンの層間距離は０．３４ｎｍより大きく０．５ｎｍ以下、好ましくは０．３８ｎｍ
以上０．４２ｎｍ以下、さらに好ましくは０．３９ｎｍ以上０．４１ｎｍ以下である。通
常のグラファイトは、単層グラフェンの層間距離が０．３４ｎｍであり、酸化グラフェン
を還元したグラフェンの方が、その層間距離が長いため、多層グラフェンの層間における
キャリアイオンの移動が容易となる。
【０１２１】
また、導電助剤としては、上述した炭素材料の代わりに、例えば、銅、ニッケル、アルミ
ニウム、銀、金などの金属粉末や金属繊維、導電性セラミックス材料等を用いることがで
きる。
【０１２２】
ここで、導電助剤として、グラフェンを用いた場合の活物質層について、図９を用いて説
明する。
【０１２３】
図９は、活物質層４１４の拡大縦断面図である。活物質層４１４は、粒状の活物質４２２
と、導電助剤としてのグラフェン４２４と、結着剤（バインダともいう。図示せず）と、
を含む。
【０１２４】
活物質層４１４の縦断面においては、活物質層４１４の内部において概略均一にシート状
のグラフェン４２４が分散する。図９においてはグラフェン４２４を模式的に太線で表し
ているが、実際には炭素分子の単層又は多層の厚みを有する薄膜である。複数のグラフェ
ン４２４は、複数の粒状の活物質４２２を包むように、覆うように、あるいは複数の粒状
の活物質４２２の表面上に張り付くように形成されているため、互いに面接触している。
また、グラフェン４２４どうしも互いに面接触することで、複数のグラフェン４２４によ
り三次元的な電子伝導のネットワークを形成している。
【０１２５】
これは、グラフェン４２４の原料として、極性溶媒中での分散性が極めて高い酸化グラフ
ェンを用いるためである。均一に分散した酸化グラフェンを含有する分散媒から溶媒を揮
発除去し、酸化グラフェンを還元してグラフェンとするため、活物質層４１４に残留する
グラフェン４２４は部分的に重なり合い、互いに面接触する程度に分散していることで電
子伝導の経路を形成している。
【０１２６】
従って、活物質と点接触するアセチレンブラック等の従来の粒状の導電助剤と異なり、グ
ラフェン４２４は接触抵抗の低い面接触を可能とするものであるから、導電助剤の量を増
加させることなく、粒状の活物質４２２とグラフェン４２４との電子伝導性を向上させる
ができる。よって、活物質層４１４における活物質４２２の比率を増加させることができ
る。これにより、蓄電池の放電容量を増加させることができる。
【０１２７】
＜電解液＞
電解液４０６に溶解する電解質として、キャリアイオンを有する材料を用いる。電解質の
代表例としては、ＬｉＰＦ６、ＬｉＣｌＯ４、ＬｉＡｓＦ６、ＬｉＢＦ４、ＬｉＣＦ３Ｓ
Ｏ３、Ｌｉ（ＣＦ３ＳＯ２）２Ｎ、Ｌｉ（Ｃ２Ｆ５ＳＯ２）２Ｎ等のリチウム塩がある。
これらの電解質は、一種を単独で用いてもよく、二種以上を任意の組み合わせ及び比率で
用いてもよい。また、より安定にするため、電解液にビニレンカーボネート（ＶＣ）を少
量（１ｗｔ％）添加して電解液の分解をより少なくしてもよい。
【０１２８】
なお、キャリアイオンが、リチウムイオン以外のアルカリ金属イオンや、アルカリ土類金
属イオンの場合、電解質として、上記リチウム塩において、リチウムの代わりに、アルカ
リ金属（例えば、ナトリウムやカリウム等）、アルカリ土類金属（例えば、カルシウム、
ストロンチウム、バリウム、ベリリウム、マグネシウム等）を用いてもよい。
【０１２９】
また、電解液の溶媒としては、キャリアイオンの移送が可能な材料を用いる。電解液の溶
媒としては、非プロトン性有機溶媒が好ましい。非プロトン性有機溶媒の代表例としては
、エチレンカーボネート（ＥＣ）、プロピレンカーボネート、ジメチルカーボネート、ジ
エチルカーボネート（ＤＥＣ）、γーブチロラクトン、アセトニトリル、ジメトキシエタ
ン、テトラヒドロフラン等があり、これらの一つ又は複数を用いることができる。また、
電解液の溶媒としてゲル化される高分子材料を用いることで、漏液性等に対する安全性が
高まる。また、蓄電池の薄型化及び軽量化が可能である。ゲル化される高分子材料の代表
例としては、シリコーンゲル、アクリルゲル、アクリロニトリルゲル、ポリエチレンオキ
サイド、ポリプロピレンオキサイド、フッ素系ポリマー等がある。また、電解液の溶媒と
して、難燃性及び難揮発性であるイオン液体（常温溶融塩）を一つまたは複数用いること
で、蓄電池の内部短絡や、過充電等によって内部温度が上昇しても、蓄電池の破裂や発火
などを防ぐことができる。
【０１３０】
＜セパレータ＞
セパレータ１５は、セルロース（紙）、又は微細孔が設けられたポリオレフィン樹脂（ポ
リプロピレンやポリエチレンなど）の多孔質フィルムを用いることができる。
【０１３１】
本実施の形態では析出したリチウムを例に説明したが、特に限定されず、電極に付着する
生成物が劣化の原因となり、充電中に逆パルス電流を複数回流すことで劣化を抑制できる
バッテリーであれば、本発明の一態様を適用することができる。
【０１３２】
（実施の形態２）
本実施の形態では、非水系二次電池の構造について、図１０（Ａ）乃至及び図１２（Ｃ）
を用いて説明する。
【０１３３】
図１０（Ａ）は、コイン型（単層偏平型）のリチウムイオン二次電池の外観図であり、部
分的にその断面構造を併せて示した図である。
【０１３４】
コイン型の二次電池９５０は、正極端子を兼ねた正極缶９５１と負極端子を兼ねた負極缶
９５２とが、ポリプロピレン等で形成されたガスケット９５３で絶縁シールされている。
正極９５４は、正極集電体９５５と、これと接するように設けられた正極活物質層９５６
により形成される。また、負極９５７は、負極集電体９５８と、これに接するように設け
られた負極活物質層９５９により形成される。正極活物質層９５６と負極活物質層９５９
との間には、セパレータ９６０と、電解液（図示せず）とを有する。
【０１３５】
負極９５７は負極集電体９５８と負極活物質層９５９を有し、正極９５４は正極集電体９
５５と正極活物質層９５６を有する。
【０１３６】
正極９５４、負極９５７、セパレータ９６０、電解液には、それぞれ上述した部材を用い
ることができる。
【０１３７】
正極缶９５１、負極缶９５２には、電解液に対して耐腐食性のあるニッケル、アルミニウ
ム、チタン等の金属、又はこれらの合金やこれらと他の金属との合金（例えば、ステンレ
ス鋼等）を用いることができる。また、電解液による腐食を防ぐため、ニッケルやアルミ
ニウム等を被覆することが好ましい。正極缶９５１は正極９５４と、負極缶９５２は負極
９５７とそれぞれ電気的に接続する。
【０１３８】
これら負極９５７、正極９５４及びセパレータ９６０を電解液に含浸させ、図１０（Ａ）
に示すように、正極缶９５１を下にして正極９５４、セパレータ９６０、負極９５７、負
極缶９５２をこの順で積層し、正極缶９５１と負極缶９５２とをガスケット９５３を介し
て圧着してコイン型の二次電池９５０を製造する。
【０１３９】
次に、ラミネート型の二次電池の一例について、図１０（Ｂ）を参照して説明する。図１
０（Ｂ）では、説明の便宜上、部分的にその内部構造を露出して記載している。
【０１４０】
図１０（Ｂ）に示すラミネート型の二次電池９７０は、正極集電体９７１及び正極活物質
層９７２を有する正極９７３と、負極集電体９７４及び負極活物質層９７５を有する負極
９７６と、セパレータ９７７と、電解液（図示せず）と、外装体９７８と、を有する。外
装体９７８内に設けられた正極９７３と負極９７６との間にセパレータ９７７が設置され
ている。また、外装体９７８内は、電解液で満たされている。なお、図１０（Ｂ）におい
ては、正極９７３、負極９７６、セパレータ９７７をそれぞれ一枚ずつ用いているが、こ
れらを交互に積層した積層型の二次電池としてもよい。
【０１４１】
正極、負極、セパレータ、電解液（電解質及び溶媒）には、それぞれ上述した部材を用い
ることができる。
【０１４２】
図１０（Ｂ）に示すラミネート型の二次電池９７０において、正極集電体９７１及び負極
集電体９７４は、外部との電気的接触を得る端子（タブ）の役割も兼ねている。そのため
、正極集電体９７１及び負極集電体９７４の一部は、外装体９７８から外側に露出するよ
うに配置される。
【０１４３】
ラミネート型の二次電池９７０において、外装体９７８には、例えばポリエチレン、ポリ
プロピレン、ポリカーボネート、アイオノマー、ポリアミド等の材料からなる膜の上に、
アルミニウム、ステンレス、銅、ニッケル等の可撓性に優れた金属薄膜を設け、さらに該
金属薄膜上に外装体の外面としてポリアミド系樹脂、ポリエステル系樹脂等の絶縁性合成
樹脂膜を設けた三層構造のラミネートフィルムを用いることができる。このような三層構
造とすることで、電解液や気体の透過を遮断するとともに、絶縁性を確保し、併せて耐電
解液性を有する。
【０１４４】
次に、円筒型の二次電池の一例について、図１１を参照して説明する。円筒型の二次電池
９８０は図１１（Ａ）に示すように、上面に正極キャップ（電池蓋）９８１を有し、側面
及び底面に電池缶（外装缶）９８２を有している。これら正極キャップと電池缶（外装缶
）９８２とは、ガスケット（絶縁パッキン）９９０によって絶縁されている。
【０１４５】
図１１（Ｂ）は、円筒型の二次電池９８０の断面を模式的に示した図である。中空円柱状
の電池缶９８２の内側には、帯状の正極９８４と負極９８６とがセパレータ９８５を間に
挟んで捲回された電池素子が設けられている。図示しないが、電池素子はセンターピンを
中心に捲回されている。電池缶９８２は、一端が閉じられ、他端が開いている。
【０１４６】
正極９８４、負極９８６、セパレータ９８５には、上述した部材を用いることができる。
【０１４７】
電池缶９８２には、電解液に対して耐腐食性のあるニッケル、アルミニウム、チタン等の
金属、又はこれらの合金やこれらと他の金属との合金（例えば、ステンレス鋼等）を用い
ることができる。また、電解液による腐食を防ぐため、ニッケルやアルミニウム等を被覆
することが好ましい。電池缶９８２の内側において、正極、負極及びセパレータが捲回さ
れた電池素子は、対向する一対の絶縁板９８８、９８９により挟まれている。
【０１４８】
また、電池素子が設けられた電池缶９８２の内部は、電解液（図示せず）が注入されてい
る。電解液には、上述した電解質及び溶媒を用いることができる。
【０１４９】
円筒型の二次電池９８０に用いる正極９８４及び負極９８６は捲回するため、集電体の両
面に活物質層を形成する。正極９８４には正極端子（正極集電リード）９８３が接続され
、負極９８６には負極端子（負極集電リード）９８７が接続される。正極端子９８３及び
負極端子９８７は、ともにアルミニウムなどの金属材料を用いることができる。正極端子
９８３は安全弁機構９９２に、負極端子９８７は電池缶９８２の底にそれぞれ抵抗溶接さ
れる。安全弁機構９９２は、ＰＴＣ（Ｐｏｓｉｔｉｖｅ  Ｔｅｍｐｅｒａｔｕｒｅ  Ｃｏ
ｅｆｆｉｃｉｅｎｔ）素子９９１を介して正極キャップ９８１と電気的に接続されている
。安全弁機構９９２は電池の内圧の上昇が所定の閾値を超えた場合に、正極キャップ９８
１と正極９８４との電気的な接続を切断するものである。また、ＰＴＣ素子９９１は温度
が上昇した場合に抵抗が増大する熱感抵抗素子であり、抵抗の増大により電流量を制限し
て異常発熱を防止するものである。ＰＴＣ素子には、チタン酸バリウム（ＢａＴｉＯ３）
系半導体セラミックス等を用いることができる。
【０１５０】
次に、角型の二次電池の一例について、図１２（Ａ）を参照して説明する。図１２（Ａ）
に示す捲回体６６０１は、端子６６０２と、端子６６０３を有する。捲回体６６０１は、
セパレータ６６１６を挟んで負極６６１４と、正極６６１５とが重なり合って積層されて
いる積層シートを捲回したものである。図１２（Ｂ）に示すように、この捲回体６６０１
を角型の封止缶６６０４などで覆うことにより角型の二次電池６６００が形成される。な
お、負極６６１４、正極６６１５及びセパレータ６６１６からなる積層の積層数は、二次
電池６６６０に必要な容量と封止缶６６０４の容積に応じて適宜設計すればよい。図１２
（Ｃ）は、封止缶６６０４を閉じた状態を示す。
【０１５１】
本実施の形態は、他の実施の形態と自由に組み合わせることができる。具体的には、本実
施の形態で得られる二次電池の充電中に生成物（代表的にはウィスカー状のリチウムなど
）が形成される電流方向とは逆方向に流れる電流（逆パルス電流）を加えることで、析出
するリチウムの抑制、及び析出したリチウムの溶解を促し、二次電池の劣化を抑制できる
。
【０１５２】
（実施の形態３）
本発明の一態様に係る電気化学デバイス、及び該電気化学デバイスの劣化抑制方法は、様
々な電気機器の電源に対して用いることができる。また、本実施の形態で得られる二次電
池の充電中に逆パルス電流を加えることでメンテナンスフリーの二次電池を実現すること
もできる。
【０１５３】
ここで電気機器とは、電気の力によって作用する部分を含む工業製品をいう。本発明の一
態様に係る電気化学デバイス、及び該電気化学デバイスの劣化抑制方法を利用した電気機
器としては、例えば、テレビやモニタ等の表示装置、照明装置、デスクトップ型やノート
型等のパーソナルコンピュータ、ワードプロセッサ、ＤＶＤ（Ｄｉｇｉｔａｌ  Ｖｅｒｓ
ａｔｉｌｅ  Ｄｉｓｃ）などの記録媒体に記憶された静止画又は動画を再生する画像再生
装置、ＣＤ（Ｃｏｍｐａｃｔ  Ｄｉｓｃ）プレーヤやデジタルオーディオプレーヤ等の携
帯型又は据置型の音響再生機器、携帯型又は据置型のラジオ受信機、テープレコーダやＩ
Ｃレコーダ（ボイスレコーダ）等の録音再生機器、ヘッドホンステレオ、ステレオ、リモ
ートコントローラ、置き時計や壁掛け時計等の時計、コードレス電話子機、トランシーバ
、携帯電話機、自動車電話、携帯型又は据置型のゲーム機、歩数計、電卓、携帯情報端末
、電子手帳、電子書籍、電子翻訳機、マイクロフォン等の音声入力機器、スチルカメラや
ビデオカメラ等の写真機、玩具、電気シェーバ、電動歯ブラシ、電子レンジ等の高周波加
熱装置、電気炊飯器、電気洗濯機、電気掃除機、温水器、扇風機、毛髪乾燥機、加湿器や
除湿器やエアコンディショナ等の空気調和設備、食器洗い器、食器乾燥器、衣類乾燥器、
布団乾燥器、電気冷蔵庫、電気冷凍庫、電気冷凍冷蔵庫、ＤＮＡ保存用冷凍庫、懐中電灯
、電動工具、煙感知器、補聴器、心臓ペースメーカ、携帯型Ｘ線撮影装置、放射線測定器
、電気マッサージ器や透析装置等の健康機器や医療機器などが挙げられる。さらに、誘導
灯、信号機、ガスメータや水道メータ等の計量器、ベルトコンベア、エレベータ、エスカ
レータ、自動販売機、自動券売機、現金自動支払機（ＣＤ。Ｃａｓｈ  Ｄｉｓｐｅｎｓｅ
ｒの略）や現金自動預金支払機（ＡＴＭ。ＡｕｔｏＭａｔｅｄ  Ｔｅｌｌｅｒ  Ｍａｃｈ
ｉｎｅの略）、デジタルサイネージ（電子看板）、産業用ロボット、無線用中継局、携帯
電話の基地局、電力貯蔵システム、電力の平準化やスマートグリッドのための二次電池等
の産業機器が挙げられる。
【０１５４】
なお、上記電気機器は、消費電力のほぼ全てを賄うための主電源に対して、本発明の一態
様に係る電気化学デバイス、及び該電気化学デバイスの劣化抑制方法を用いることができ
る。また、上記電気機器は、主電源や商用電源からの電力の供給が停止した場合に、電気
機器への電力の供給を行うことができる無停電電源に対して、本発明の一態様に係る電気
化学デバイス、及び該電気化学デバイスの劣化抑制方法を用いることができる。あるいは
上記電気機器は、主電源や商用電源からの電気機器への電力の供給と並行して、電気機器
への電力の供給を行うための補助電源の充電中に、本発明の一態様に係る逆パルス電流を
加える電気化学デバイス、及び該電気化学デバイスの劣化抑制方法を適用することができ
る。
【０１５５】
電気機器の一例として携帯情報端末の例について、図１３を用いて説明する。
【０１５６】
図１３（Ａ）は、携帯情報端末８０４０の正面及び側面を示した斜視図である。携帯情報
端末８０４０は、一例として、移動電話、電子メール、文章閲覧及び作成、音楽再生、イ
ンターネット通信、コンピュータゲーム等の種々のアプリケーションの実行が可能である
。携帯情報端末８０４０は、筐体８０４１の正面に表示部８０４２、カメラ８０４５、マ
イクロフォン８０４６、スピーカ８０４７を有し、筐体８０４１の左側面には操作用のボ
タン８０４３、底面には接続端子８０４８を有する。
【０１５７】
表示部８０４２には、表示モジュール又は表示パネルが用いられる。表示モジュール又は
表示パネルとして、有機発光素子（ＯＬＥＤ）に代表される発光素子を各画素に備えた発
光装置、液晶表示装置、電気泳動方式や電子粉流体方式等により表示を行う電子ペーパ、
ＤＭＤ（Ｄｉｇｉｔａｌ  Ｍｉｃｒｏｍｉｒｒｏｒ  Ｄｅｖｉｃｅ）、ＰＤＰ（Ｐｌａｓ
ｍａ  Ｄｉｓｐｌａｙ  Ｐａｎｅｌ）、ＦＥＤ（Ｆｉｅｌｄ  Ｅｍｉｓｓｉｏｎ  Ｄｉｓ
ｐｌａｙ）、ＳＥＤ（Ｓｕｒｆａｃｅ  Ｃｏｎｄｕｃｔｉｏｎ  Ｅｌｅｃｔｒｏｎ−ｅｍ
ｉｔｔｅｒ  Ｄｉｓｐｌａｙ）、ＬＥＤ（Ｌｉｇｈｔ  Ｅｍｉｔｔｉｎｇ  Ｄｉｏｄｅ）
ディスプレイ、カーボンナノチューブディスプレイ、ナノ結晶ディスプレイ、量子ドット
ディスプレイ等が用いることができる。
【０１５８】
図１３（Ａ）に示す携帯情報端末８０４０は、筐体８０４１に表示部８０４２を一つ設け
た例であるが、これに限らず、表示部８０４２を携帯情報端末８０４０の背面に設けても
よいし、折り畳み型の携帯情報端末として、二以上の表示部を設けてもよい。
【０１５９】
また、表示部８０４２には、指やスタイラス等の指示手段により情報の入力が可能なタッ
チパネルが入力手段として設けられている。これにより、表示部８０４２に表示されたア
イコン８０４４を指示手段により簡単に操作することができる。また、タッチパネルの配
置により携帯情報端末８０４０にキーボードを配置する領域が不要となるため、広い領域
に表示部を配置することができる。また、指やスタイラスで情報の入力が可能となること
から、ユーザフレンドリなインターフェースを実現することができる。タッチパネルとし
ては、抵抗膜方式、静電容量方式、赤外線方式、電磁誘導方式、表面弾性波方式等、種々
の方式を採用することができるが、表示部８０４２は湾曲するものであるため、特に抵抗
膜方式、静電容量方式を用いることが好ましい。また、このようなタッチパネルは、上述
の表示モジュール又は表示パネルと一体として組み合わされた、いわゆるインセル方式の
ものであってもよい。
【０１６０】
また、タッチパネルは、イメージセンサとして機能させることができるものであってもよ
い。この場合、例えば、表示部８０４２に掌や指で触れ、掌紋、指紋等を撮像することで
、本人認証を行うことができる。また、表示部８０４２に近赤外光を発光するバックライ
ト又は近赤外光を発光するセンシング用光源を用いれば、指静脈、掌静脈などを撮像する
こともできる。
【０１６１】
また、表示部８０４２にタッチパネルを設けずにキーボードを設けてもよく、さらにタッ
チパネルとキーボードの双方を設けてもよい。
【０１６２】
操作用のボタン８０４３には、用途に応じて様々な機能を持たせることができる。例えば
、ボタン８０４３をホームボタンとし、ボタン８０４３を押すことで表示部８０４２にホ
ーム画面を表示する構成としてもよい。また、ボタン８０４３を所定の時間押し続けるこ
とで、携帯情報端末８０４０の主電源をオフするようにしてもよい。また、スリープモー
ドの状態に移行している場合、ボタン８０４３を押すことで、スリープモード状態から復
帰させるようにしてもよい。その他、押し続ける期間や、他のボタンと同時に押す等によ
り、種々の機能を起動させるスイッチとして用いることができる。
【０１６３】
また、ボタン８０４３を音量調整ボタンやミュートボタンとし、音出力のためのスピーカ
８０４７の音量の調整等を行う機能を持たせてもよい。スピーカ８０４７からは、オペレ
ーティングシステム（ＯＳ）の起動音等特定の処理時に設定した音、音楽再生アプリケー
ションソフトからの音楽等各種アプリケーションにおいて実行される音ファイルによる音
、電子メールの着信音等様々な音を出力する。なお、図示しないが、音出力をスピーカ８
０４７とともに、あるいはスピーカ８０４７に替えてヘッドフォン、イヤフォン、ヘッド
セット等の装置に音を出力するためのコネクタを設けてもよい。
【０１６４】
このようにボタン８０４３には、種々の機能を与えることができる。図１３（Ａ）では、
左側面にボタン８０４３を２つ設けた携帯情報端末８０４０を図示しているが、勿論、ボ
タン８０４３の数や配置位置等はこれに限定されず、適宜設計することができる。
【０１６５】
マイクロフォン８０４６は、音声入力や録音に用いることができる。また、カメラ８０４
５により取得した画像を表示部８０４２に表示させることができる。
【０１６６】
携帯情報端末８０４０の操作には、上述した表示部８０４２に設けられたタッチパネルや
ボタン８０４３の他、カメラ８０４５や携帯情報端末８０４０に内蔵されたセンサ等を用
いて使用者の動作（ジェスチャー）を認識させて操作を行うこともできる（ジェスチャー
入力という）。あるいは、マイクロフォン８０４６を用いて、使用者の音声を認識させて
操作を行うこともできる（音声入力という）。このように、人間の自然な振る舞いにより
電気機器に入力を行うＮＵＩ（Ｎａｔｕｒａｌ  Ｕｓｅｒ  Ｉｎｔｅｒｆａｃｅ）技術を
実装することで、携帯情報端末８０４０の操作性をさらに向上させることができる。
【０１６７】
接続端子８０４８は、外部機器との通信や電力供給のための信号又は電力の入力端子であ
る。例えば、携帯情報端末８０４０に外部メモリドライブするために、接続端子８０４８
を用いることができる。外部メモリドライブとして、例えば外付けＨＤＤ（ハードディス
クドライブ）やフラッシュメモリドライブ、ＤＶＤ（Ｄｉｇｉｔａｌ  Ｖｅｒｓａｔｉｌ
ｅ  Ｄｉｓｋ）やＤＶＤ−Ｒ（ＤＶＤ−Ｒｅｃｏｒｄａｂｌｅ）、ＤＶＤ−ＲＷ（ＤＶＤ
−ＲｅＷｒｉｔａｂｌｅ）、ＣＤ（Ｃｏｍｐａｃｔ  Ｄｉｓｃ）、ＣＤ−Ｒ（Ｃｏｍｐａ
ｃｔ  Ｄｉｓｃ  Ｒｅｃｏｒｄａｂｌｅ）、ＣＤ−ＲＷ（Ｃｏｍｐａｃｔ  Ｄｉｓｃ  Ｒ
ｅＷｒｉｔａｂｌｅ）、ＭＯ（Ｍａｇｎｅｔｏ−Ｏｐｔｉｃａｌ  Ｄｉｓｃ）、ＦＤＤ（
Ｆｌｏｐｐｙ  Ｄｉｓｋ  Ｄｒｉｖｅ）、又は他の不揮発性のソリッドステートドライブ
（Ｓｏｌｉｄ  Ｓｔａｔｅ  Ｄｒｉｖｅ：ＳＳＤ）デバイスなどの記録メディアドライブ
が挙げられる。また、携帯情報端末８０４０は表示部８０４２上にタッチパネルを有して
いるが、これに替えて筐体８０４１上にキーボードを設けてもよく、またキーボードを外
付けしてもよい。
【０１６８】
図１３（Ａ）では、底面に接続端子８０４８を１つ設けた携帯情報端末８０４０を図示し
ているが、接続端子８０４８の数や配置位置等はこれに限定されず、適宜設計することが
できる。
【０１６９】
図１３（Ｂ）は、携帯情報端末８０４０の背面及び側面を示した斜視図である。携帯情報
端末８０４０は、筐体８０４１の表面に太陽電池８０４９とカメラ８０５０を有し、また
、充放電制御回路８０５１、二次電池８０５２、ＤＣＤＣコンバータ８０５３等を有する
。なお、図１３（Ｂ）では充放電制御回路８０５１の一例として二次電池８０５２、ＤＣ
ＤＣコンバータ８０５３を有する構成について示しており、二次電池８０５２には、上記
実施の形態で説明した本発明の一態様に係る電気化学デバイス、及び該電気化学デバイス
の劣化抑制方法を用いる。
【０１７０】
携帯情報端末８０４０の背面に装着された太陽電池８０４９によって、電力を表示部、タ
ッチパネル、又は映像信号処理部等に供給することができる。なお、太陽電池８０４９は
、筐体８０４１の片面又は両面に設けることができる。携帯情報端末８０４０に太陽電池
８０４９を搭載させることで、屋外などの電力の供給手段がない場所においても、携帯情
報端末８０４０の二次電池８０５２の充電を行うことができる。
【０１７１】
また、太陽電池８０４９としては、単結晶シリコン、多結晶シリコン、微結晶シリコン、
非晶質シリコン又はこれらの積層からなるシリコン系の太陽電池や、ＩｎＧａＡｓ系、Ｇ
ａＡｓ系、ＣＩＳ系、Ｃｕ２ＺｎＳｎＳ４、ＣｄＴｅ−ＣｄＳ系の太陽電池、有機色素を
用いた色素増感太陽電池、導電性ポリマーやフラーレン等を用いた有機薄膜太陽電池、ｐ
ｉｎ構造におけるｉ層中にシリコン等による量子ドット構造を形成した量子ドット型太陽
電池等を用いることができる。
【０１７２】
ここで、図１３（Ｂ）に示す充放電制御回路８０５１の構成、及び動作についての一例を
、図１３（Ｃ）に示すブロック図を用いて説明する。
【０１７３】
図１３（Ｃ）には、太陽電池８０４９、二次電池８０５２、ＤＣＤＣコンバータ８０５３
、コンバータ８０５７、スイッチ８０５４、スイッチ８０５５、スイッチ８０５６、表示
部８０４２について示しており、二次電池８０５２、ＤＣＤＣコンバータ８０５３、コン
バータ８０５７、スイッチ８０５４、スイッチ８０５５、スイッチ８０５６が、図１３（
Ｂ）に示す充放電制御回路８０５１に対応する箇所となる。
【０１７４】
外光により太陽電池８０４９で発電した電力は、二次電池８０５２を充電するために必要
な電圧とするために、ＤＣＤＣコンバータ８０５３で昇圧又は降圧される。そして、表示
部８０４２の動作に太陽電池８０４９からの電力が用いられる際には、スイッチ８０５４
をオンにし、コンバータ８０５７で表示部８０４２に必要な電圧に昇圧又は降圧する。ま
た、表示部８０４２での表示を行わない際には、スイッチ８０５４をオフにし、スイッチ
８０５５をオンにして二次電池８０５２の充電を行う。
【０１７５】
なお、発電手段の一例として太陽電池８０４９を示したが、これに限定されず、圧電素子
（ピエゾ素子）や熱電変換素子（ペルティエ素子）などの他の発電手段を用いて二次電池
８０５２の充電を行ってもよい。また、携帯情報端末８０４０の二次電池８０５２への充
電方法はこれに限られず、例えば上述した接続端子８０４８と電源とを接続して充電を行
ってもよい。また、無線で電力を送受信して充電する非接触電力伝送モジュールを用いて
もよく、以上の充電方法を組み合わせてもよい。
【０１７６】
ここで、二次電池８０５２の充電状態（ＳＯＣ。Ｓｔａｔｅ  Ｏｆ  Ｃｈａｒｇｅの略）
が、表示部８０４２の左上（破線枠内）に表示される。これにより、使用者は、二次電池
８０５２の充電状態を把握することができ、これに応じて携帯情報端末８０４０を節電モ
ードと選択することもできる。使用者が省電力モードを選択する場合には、例えば上述し
たボタン８０４３やアイコン８０４４を操作し、携帯情報端末８０４０に搭載される表示
モジュール又は表示パネルや、ＣＰＵ等の演算装置、メモリ等の構成部品を省電力モード
に切り換えることができる。具体的には、これらの構成部品のそれぞれにおいて、任意の
機能の使用頻度を低減し、停止させる。省電力モードでは、また、充電状態に応じて設定
によって自動的に省電力モードに切り替わる構成とすることもできる。また、携帯情報端
末８０４０に光センサ等の検出手段を設け、携帯情報端末８０４０の使用時における外光
の光量を検出して表示輝度を最適化することで、二次電池８０５２の電力の消費を抑える
ことができる。
【０１７７】
また、太陽電池８０４９等による充電時には、図１３（Ａ）に示すように、表示部８０４
２の左上（破線枠内）にそれを示す画像等の表示を行ってもよい。
【０１７８】
さらに、電気機器の一例として蓄電システムの例について、図１４を用いて説明する。こ
こで説明する蓄電システム８１００は、家庭で用いることができる。また、ここでは一例
として家庭用の蓄電システムについて説明するが、これに限られず、業務用として又はそ
の他の用途で用いることができる。
【０１７９】
図１４（Ａ）に示すように、蓄電システム８１００は、系統電源８１０３と電気的に接続
するためのプラグ８１０１を有する。また、蓄電システム８１００は、家庭内に設けられ
た分電盤８１０４と電気的に接続する。
【０１８０】
また、蓄電システム８１００は、動作状態等を示すための表示パネル８１０２などを有し
ていてもよい。表示パネルはタッチスクリーンを有していてもよい。また、表示パネルの
他、主電源のオンオフを行うためのスイッチや蓄電システムの操作を行うためのスイッチ
等を有していてもよい。
【０１８１】
なお、図示しないが、蓄電システム８１００を操作するために、蓄電システム８１００と
は別に、例えば室内の壁に操作スイッチを設けてもよい。あるいは、蓄電システム８１０
０と家庭内に設けられたパーソナルコンピュータ、サーバ等と接続し、間接的に蓄電シス
テム８１００を操作してもよい。さらに、スマートフォン等の情報端末機やインターネッ
ト等を用いて蓄電システム８１００を遠隔操作してもよい。これらの場合、蓄電システム
８１００とその他の機器とは有線により又は無線により通信を行う機構を、蓄電システム
８１００に設ければよい。
【０１８２】
図１４（Ｂ）は、蓄電システム８１００の内部を模式的に示した図である。蓄電システム
８１００は、複数の二次電池群８１０６とＢＭＵ（Ｂａｔｔｅｒｙ  Ｍａｎａｇｅｍｅｎ
ｔ  Ｕｎｉｔ）８１０７とＰＣＳ（Ｐｏｗｅｒ  Ｃｏｎｄｉｔｉｏｎｉｎｇ  Ｓｙｓｔｅ
ｍ）８１０８とを有する。
【０１８３】
二次電池群８１０６は、二次電池８１０５を複数並べて接続したものである。系統電源８
１０３からの電力を、二次電池群８１０６に蓄電することができる。複数の二次電池群８
１０６のそれぞれは、ＢＭＵ８１０７と電気的に接続されている。
【０１８４】
ＢＭＵ８１０７は、二次電池群８１０６が有する複数の二次電池８１０５の状態を監視及
び制御し、また二次電池８１０５を保護することができる機能を有する。具体的には、Ｂ
ＭＵ８１０７は、二次電池群８１０６が有する複数の二次電池８１０５のセル電圧、セル
温度データ収集、過充電及び過放電の監視、過電流の監視、セルバランサ制御、電池劣化
状態の管理、電池残量（（充電率）Ｓｔａｔｅ  Ｏｆ  Ｃｈａｒｇｅ：ＳＯＣ）の算出演
算、駆動用二次電池の冷却ファンの制御、又は故障検出の制御等を行う。なお、これらの
機能の一部又は全部は上述のように、二次電池８１０５内に含めてもよく、あるいは二次
電池群ごとに当該機能を付与してもよい。また、ＢＭＵ８１０７はＰＣＳ８１０８と電気
的に接続する。
【０１８５】
過充電とは、満充電の状態から更に充電を行うことをいい、過放電とは、動作保障できる
容量を超えて放電を更に行うことをいう。例えば、過充電の監視は、規定値（許容値）を
超えた電圧にならないように、充電時の二次電池の電圧を監視することで行うことができ
る。また、過放電の監視は、規定値（許容値）未満の電圧にならないように、放電時の二
次電池の電圧を監視することで行うことができる。
【０１８６】
過電流とは、規定値（許容値）を超えた電流のことである。二次電池の過電流の原因は、
二次電池内での正極と負極のショート、二次電池への負荷が大きすぎる場合等がある。過
電流の監視は、二次電池を流れる電流を監視することで行うことができる。
【０１８７】
ＰＣＳ８１０８は、交流（ＡＣ）電源である系統電源８１０３と電気的に接続され、直流
−交流変換を行う。例えば、ＰＣＳ８１０８は、インバータや、系統電源８１０３の異常
を検出して動作を停止する系統連系保護装置などを有する。蓄電システム８１００の充電
時には、例えば系統電源８１０３の交流の電力を直流に変換してＢＭＵ８１０７へ送電し
、蓄電システム８１００の放電時には、二次電池群８１０６に蓄えられた電力を屋内など
の負荷に交流に変換して供給する。なお、蓄電システム８１００から負荷への電力の供給
は、図１４（Ａ）に示すように分電盤８１０４を介してもよく、あるいは蓄電システム８
１００と負荷とを有線又は無線により直接行ってもよい。
【０１８８】
なお、蓄電システム８１００への充電は上述する系統電源８１０３からに限らず、例えば
屋外に設置した太陽発電システムから電力を供給してもよい。
【０１８９】
本実施の形態は、他の実施の形態と自由に組み合わせることができる。
【実施例】
【０１９０】
本実施例では、充電時に逆パルス電流が供給された電気化学デバイスについて、具体的に
説明する。本実施例では、コイン型のリチウムイオン二次電池を作製した。作製した二次
電池について、電解液中のリチウム塩の濃度を条件振りをし、充電試験を行った。以下で
は、充電試験を行ったバッテリーのうち、電解液中のリチウム塩の濃度が０．２５Ｍ、０
．５Ｍ、１．０Ｍ、２．０Ｍの二次電池をそれぞれ『評価用セル１』、『評価用セル２』
、『評価用セル３』、『評価用セル４』と呼ぶことにする。
【０１９１】
＜評価用セル１乃至４の作製＞
（正極の作製）
正極の作製は、評価用セル１乃至４で共通する工程で行う。まず、炭素層を表面に設けた
リン酸鉄リチウム（ＬｉＦｅＰＯ４）と、極性溶媒としてＮＭＰ（Ｎ−メチル−２−ピロ
リドン）とを混合した。これらを混練機により２０００ｒｐｍで５分間攪拌・混合した。
【０１９２】
この混合物にアセチレンブラック（ＡＢ）を加え、混練機により２０００ｒｐｍでの５分
間の攪拌・混合を行った。そして粘度調整のためＮＭＰを添加して、２０００ｒｐｍでの
５分間の攪拌及び混合を行った。極性溶媒を除いた重量比が、リン酸鉄リチウム：ＡＢ：
ＰＶＤＦ＝８３：８：９となるように秤量して調整した。
【０１９３】
このようにして形成した混合物を、アルミニウム箔上に塗工装置（アプリケータ）を用い
て塗工した。これを１３５℃の温度で２時間以上熱風乾燥して極性溶媒を揮発させた後、
プレスにより活物質層を圧縮し、電極を作製した。この電極を打ち抜いて評価用セル１乃
至４の正極を作製した。
【０１９４】
（負極の作製）
負極の作製は、評価用セル１乃至４で共通する工程で行う。まず、アセチレンブラック（
ＡＢ）とＰＶＤＦを混練機により２０００ｒｐｍで１０分間攪拌・混合した。
【０１９５】
この混合物に平均粒径が９μｍの粒状黒鉛を加え、混練機により２０００ｒｐｍでの１０
分間の攪拌・混合を行った。そして粘度調整のためＮＭＰを添加して、２０００ｒｐｍで
の１０分間の攪拌及び混合を行った。極性溶媒を除いた重量比が、粒状黒鉛：ＡＢ：ＰＶ
ＤＦ＝９３：２：５となるように秤量して調整した。
【０１９６】
このようにして形成した混合物を、銅箔上に塗工装置（アプリケータ）を用いて塗工した
。これを乾燥して極性溶媒を揮発させた後、プレスにより活物質層を圧縮し、電極を作製
した。この電極を打ち抜いて評価用セル１乃至４の負極を作製した。
【０１９７】
（電解液）
電解液のリチウム塩の濃度は、評価用セル１乃至４で異なる。
【０１９８】
評価用セル１では、エチレンカーボネート（ＥＣ）とジエチルカーボネート（ＤＥＣ）と
を体積比で３：７の割合で混合した混合溶液中へ六フッ化リン酸リチウム（ＬｉＰＦ６）
を０．２５Ｍの濃度で溶解したものを用いた。
【０１９９】
評価用セル２では、エチレンカーボネート（ＥＣ）とジエチルカーボネート（ＤＥＣ）と
を体積比で３：７の割合で混合した混合溶液中へ六フッ化リン酸リチウム（ＬｉＰＦ６）
を０．５Ｍの濃度で溶解したものを用いた。
【０２００】
評価用セル３では、エチレンカーボネート（ＥＣ）とジエチルカーボネート（ＤＥＣ）と
を体積比で３：７の割合で混合した混合溶液中へ六フッ化リン酸リチウム（ＬｉＰＦ６）
を１Ｍの濃度で溶解したものを用いた。
【０２０１】
評価用セル４では、エチレンカーボネート（ＥＣ）とジエチルカーボネート（ＤＥＣ）と
を体積比で３：７の割合で混合した混合溶液中へ六フッ化リン酸リチウム（ＬｉＰＦ６）
を２．０Ｍの濃度で溶解したものを用いた。
【０２０２】
（評価用セル１乃至４の組み立て）
作製した正極、負極及び電解液で、評価用セル１乃至４を作製した。評価用セル１乃至４
はコインセルＣＲ２０３２（直径２０ｍｍ、高さ３．２ｍｍ）の形態とした。セパレータ
には、厚さ２６０μｍのガラス繊維セパレータ（ＧＦ／Ｃ）を用いた。
【０２０３】
（正極、負極、電解液のまとめ）
以上の工程で作製した評価用セル１乃至４における正極及び負極の厚さ、電極密度、担持
量、及び容量比は表１のようになった。
【０２０４】
【表１】
2020191300.tif 000004
【０２０５】
なお表１において評価用セル１乃至３がそれぞれ『（Ａ）』、『（Ｂ）』の２種類あるの
は、逆パルス電流の有無によるリチウムの溶解を確認するためである。表１では、逆パル
ス電流を供給するセルをＡ、供給しないセルをＢとした。すなわち、評価用セル１（Ａ）
、評価用セル２（Ａ）、評価用セル３（Ａ）には逆パルス電流を供給して充電を行い、評
価用セル１（Ｂ）、評価用セル２（Ｂ）、評価用セル３（Ｂ）、評価用セル４には逆パル
ス電流を供給せずに充電を行った。
【０２０６】
＜評価用セルへの逆パルス電流の供給の有無＞
評価用セル１乃至４に対し、逆パルス電流を供給する場合としない場合とで、析出したリ
チウムを溶解する効果があるか否かについて確認した。
【０２０７】
まず、初回の充電として、逆パルス電流を流さずに充電を行った。その後、放電を行った
。その後、２回目の充電を行った。これらの充電、放電は、図１５に示すように、評価用
セル２（Ａ）、２（Ｂ）、３（Ａ）、３（Ｂ）を充放電試験機に接続して行われた。なお
、環境温度は２５℃とした。
【０２０８】
なお、２回目の充電の、評価用セル２（Ａ）及び評価用セル３（Ａ）には、逆パルス電流
を複数回供給しながら充電を行った。また、２回目の充電の、評価用セル２（Ｂ）及び評
価用セル３（Ｂ）には、逆パルス電流を複数回供給せずに充電を行った。
【０２０９】
また、評価用セル１乃至４の総容量を１時間で放電させる電流量である１Ｃは、正極活物
質重量（１７．６１３ｍｇ）とＬｉＦｅＰＯ４の理論容量１７０ｍＡｈ／ｇから算出した
。この１Ｃを基準に、１乃至４の充電レート及び放電レート（単位［Ｃ］）を設定した。
【０２１０】
図１６（Ａ）に、評価用セル１（Ａ）の容量（電池容量）に対する電圧（セル電圧）の変
化を示す。また図１６（Ｂ）に、評価用セル１（Ｂ）の容量（電池容量）に対する電圧（
セル電圧）の変化を示す。また図１７（Ａ）に、評価用セル２（Ａ）の容量（電池容量）
に対する電圧（セル電圧）の変化を示す。また図１７（Ｂ）に、評価用セル２（Ｂ）の容
量（電池容量）に対する電圧（セル電圧）の変化を示す。図１８（Ａ）に、評価用セル３
（Ａ）の容量（電池容量）に対する電圧（セル電圧）の変化を示す。また図１８（Ｂ）に
、評価用セル３（Ｂ）の容量（電池容量）に対する電圧（セル電圧）の変化を示す。また
図１９に、評価用セル４の容量（電池容量）に対する電圧（セル電圧）の変化を示す。
【０２１１】
図１６（Ａ）において、３本の曲線を示している。一つは初回の充電に対する容量の増加
を表しており、一つは放電に対する容量の減少を表しており、一つは充電電流と逆パルス
電流を交互に複数回流す２回目の充電を表している。なお評価用セルの容量に対する電圧
の変化の表し方は、他のグラフ図１７（Ａ）及び図１８（Ａ）でも同様である。
【０２１２】
また図１６（Ｂ）に、図１６（Ａ）と同様に、３本の曲線を示している。一つは初回の充
電に対する容量の増加を表しており、一つは放電に対する容量の減少を表しており、一つ
は２回目の充電に対する容量の増加を表している。なお評価用セルの容量に対する電圧の
変化の表し方は、他のグラフ図１７（Ｂ）、図１８（Ｂ）及び図１９でも同様である。
【０２１３】
なお図１６（Ａ）乃至図１９に示す初回の充電は、０．２Ｃのレートで行った。セル電圧
が４．０Ｖに到達した時点で充電を停止した。
【０２１４】
なお図１６（Ａ）乃至図１９に示す放電は、０．２Ｃのレートで行った。セル電圧が２．
０Ｖに低下した時点で、放電を停止した。
【０２１５】
図１６（Ａ）、図１７（Ａ）及び図１８（Ａ）における２回目の充電は、充電電流と逆パ
ルス電流を交互に供給して行った。充電は、いわゆる急速充電と呼ばれるような高いレー
トで行った。具体的には、２Ｃのレートで、評価用セル１（Ａ）、評価用セル２（Ａ）及
び評価用セル３（Ａ）に充電電流を流して容量１０ｍＡｈ／ｇを充電した後、１Ｃのレー
トで２０秒間逆パルス電流を評価用セル１（Ａ）、評価用セル２（Ａ）及び評価用セル３
（Ａ）に供給した。そして、セル電圧が４．３Ｖに到達した時点で充電を停止した。
【０２１６】
図１６（Ｂ）、図１７（Ｂ）、図１８（Ｂ）及び図１９における２回目の充電は、０．２
Ｃのレートで行った。セル電圧が４．３Ｖに到達した時点で充電を停止した。
【０２１７】
＜負極の観察＞
２回目の充電を終えた後、評価用セル１乃至４をアルゴン雰囲気下のグローブボックス内
で解体し、取り出した負極をジメチルカーボネートで洗浄した。そして、雰囲気遮断ホル
ダを用いて走査型電子顕微鏡（ＳＥＭ）に搬入して、その表面を観察した。
【０２１８】
ＳＥＭによる評価用セル１（Ａ）及び評価用セル１（Ｂ）の負極表面の二次電子像を図２
０（Ａ）及び図２０（Ｂ）に示す。図２０（Ａ）及び図２０（Ｂ）にある球形の物質は、
負極活物質に用いた黒鉛である。充電電流と逆パルス電流を交互に供給して充電した図２
０（Ａ）、充電電流と逆パルス電流を交互に供給せずに充電した図２０（Ｂ）では、共に
黒鉛の表面を覆うように、ウィスカー状の反応生成物が存在していることが確認された。
また充電電流と逆パルス電流を交互に供給して充電した図２０（Ａ）は、充電電流と逆パ
ルス電流を交互に供給せずに充電した図２０（Ｂ）に比べ、ウィスカー状の反応生成物の
減少が確認された。このウィスカー状の反応生成物の減少から、充電電流と逆パルス電流
を交互に供給することで、ウィスカー状に成長したリチウムを溶解することがわかった。
【０２１９】
同様に、ＳＥＭによる評価用セル２（Ａ）及び評価用セル２（Ｂ）の負極表面の二次電子
像を図２１（Ａ）及び図２１（Ｂ）に示す。図２１（Ａ）及び図２１（Ｂ）にある球形の
物質は、負極活物質に用いた黒鉛である。充電電流と逆パルス電流を交互に供給して充電
した、図２１（Ａ）では、ウィスカー状の反応生成物は、黒鉛の表面に確認されなかった
。一方、充電電流と逆パルス電流を交互に供給せずに充電した、図２１（Ｂ）では、黒鉛
の表面を覆うように、ウィスカー状の反応生成物が存在していることが確認された。この
ウィスカー状の反応生成物の有無から、充電電流と逆パルス電流を交互に供給することで
、ウィスカー状に成長したリチウムを溶解することがわかった。
【０２２０】
同様に、ＳＥＭによる評価用セル３（Ａ）及び評価用セル３（Ｂ）の負極表面の二次電子
像を図２２（Ａ）及び図２２（Ｂ）に示す。図２２（Ａ）及び図２２（Ｂ）にある球形の
物質は、負極活物質に用いた黒鉛である。充電電流と逆パルス電流を交互に供給して充電
した、図２２（Ａ）では、ウィスカー状の反応生成物は、黒鉛の表面に確認されなかった
。一方、充電電流と逆パルス電流を交互に供給せずに充電した、図２２（Ｂ）では、黒鉛
の表面を覆うように、ウィスカー状の反応生成物が存在していることが確認された。この
ウィスカー状の反応生成物の有無から、充電電流と逆パルス電流を交互に供給することで
、ウィスカー状に成長したリチウムを溶解することがわかった。
【０２２１】
またＳＥＭによる評価用セル４の負極表面の二次電子像を図２３に示す。図２３にある球
形の物質は、負極活物質に用いた黒鉛である。図２３では、ウィスカー状の反応生成物は
、黒鉛の表面に確認されなかった。そのため、電解液中のリチウム塩の濃度が１．０Ｍよ
りも高い場合には、充電電流と逆パルス電流を交互に供給をする必要がないことがわかっ
た。
【０２２２】
本実施例の結果は、電解液中のリチウム塩の濃度を１．０Ｍ未満としても、負極表面に析
出するリチウムの抑制、及び負極表面に析出したリチウムの溶解ができることを示してい
る。そのため、正極と負極間における短絡、及び負極におけるリチウムの剥離を抑制でき
る。また、電解液中のリチウム塩の濃度を負極にリチウムが析出する濃度まで低減できる
ため、電解液に溶解させる溶質量の削減、及び電解液の粘度の低下を図ることができる。
【０２２３】
《リチウム析出のメカニズムについて》
ここで、本実施例で説明した、黒鉛表面にリチウムが析出する現象について、模式図を用
い、想定されるメカニズムを説明する。
【０２２４】
充電時における、黒鉛へのリチウムの挿入は、図２４に示す模式図で説明することができ
る。
【０２２５】
図２４（Ａ）では、集電体６０４上に粒状の黒鉛６０３が積重して設けられている模式図
を示している。模式図では、充電を行うことで進行する、黒鉛６０３へのリチウムのイン
ターカレーションについて、簡略化して示している。
【０２２６】
図２４（Ａ）において黒鉛６０３は、充電によるリチウムの移動により、リチウムの挿入
がない状態である『Ｃ』から、リチウムが一部に挿入された状態である『ＬｉＣ２７』へ
とインターカレーションが進行する。さらに図２４（Ａ）において黒鉛６０３は、充電に
よるリチウムの移動により、リチウムが一部に挿入された状態である『ＬｉＣ２７』から
、リチウムがより挿入された状態である『ＬｉＣ１２』へとインターカレーションが進行
する。さらに図２４（Ａ）において黒鉛６０３は、充電によるリチウムの移動により、リ
チウムがより挿入された状態である『ＬｉＣ１２』から、リチウムが満たされた状態であ
る『ＬｉＣ６』へとインターカレーションが進行する。さらに図２４（Ａ）において黒鉛
６０３は、充電によるリチウムの移動により、リチウムが満たされた状態である『ＬｉＣ
６』から、リチウムが溢れることでリチウム６０１が析出する状態となる。
【０２２７】
なお、図２４（Ａ）で説明に用いたリチウムと黒鉛の組成等は、充電時の状態の変化を説
明するために一例として示したものである。そのため析出するリチウムは、黒鉛６０３が
『ＬｉＣ６』となる以前である『ＬｉＣ１２』や『ＬｉＣ２７』である状態でも、析出す
る場合もある。
【０２２８】
また図２４（Ｂ）には、図２４（Ａ）に対応するように、黒鉛中の炭素六角網面６０２に
囲まれた層間にリチウム６０５が挿入されるインターカレーションの様子を模式的に示し
ている。
【０２２９】
図２４（Ｂ）においてリチウム６０５は、充電によるリチウムの移動により、黒鉛中の炭
素六角網面６０２に囲まれた層間に挿入される。さらに図２４（Ｂ）においてリチウム６
０５は、充電によるリチウムの移動により、黒鉛中の炭素六角網面６０２に囲まれた層間
により多く挿入される。さらに図２４（Ｂ）においてリチウム６０５は、充電によるリチ
ウムの移動により、黒鉛中の炭素六角網面６０２に囲まれた層間にリチウム６０５が満た
された状態となる。さらに図２４（Ｂ）においてリチウム６０５は、黒鉛中の炭素六角網
面６０２に囲まれた層間にリチウム６０５が満たされた状態から、リチウムが溢れること
でリチウム６０１が析出する状態となる。
【０２３０】
なお図２４（Ｂ）では、ウィスカー状に成長したリチウムをリチウムイオンと同じサイズ
で示しているが、実際にはさらに大きく成長する。
【０２３１】
図２４（Ａ）、（Ｂ）では、充電によるリチウムの挿入が黒鉛中で均一に起こることを前
提として説明をした。この黒鉛中へのリチウムの挿入が均一に進むためには、電解液から
リチウムが次々に供給される必要がある。電解液中のリチウム塩の濃度が１Ｍ未満の濃度
の場合、電解液からのリチウムの供給が間に合わず、充電によるリチウムの挿入が黒鉛中
で不均一となると予想される。
【０２３２】
また、図２５は、リチウムが挿入される負極での、電極内部６１１、電極表面６１２、電
解液６１３を模式的に示したものである。
【０２３３】
図２５において、電解液６１３中のリチウムイオンは、電極表面６１２にはすぐに到達で
きる（図２５中の矢印６２１）ものの、多孔質である黒鉛６０３で形成された電極内部６
１１へは電解液の通り道が狭いために、リチウムイオンの到達が遅れる（図２５中の矢印
６２２）。そのため、電極表面６１２と電極内部６１１とでは、黒鉛へのリチウムの供給
に差が生じ、とくに急速充電時ではこの差が顕著に大きくなることが予想される。
【０２３４】
図２６では、図２４（Ａ）と同様に、集電体６０４上に粒状の黒鉛６０３が積重して設け
られている模式図を示している。図２６では、図２４（Ａ）と異なり、黒鉛６０３へのリ
チウムの供給に電極表面と電極内部に差が生じる場合を想定して説明する。
【０２３５】
図２６において黒鉛６０３は、充電によるリチウムの移動により、リチウムの挿入がない
状態である『Ｃ』から、リチウムが一部に挿入された状態である『ＬｉＣ２７』へとイン
ターカレーションが進行する。
【０２３６】
次いで図２６において黒鉛６０３は、黒鉛６０３へのリチウムの供給に電極表面と電極内
部で差が生じたとする。この場合、電極表面では、リチウムがより挿入された状態である
『ＬｉＣ１２』へとインターカレーションが進行し、電極内部では、リチウムがより挿入
が進まず『ＬｉＣ２７』のままとなる。
【０２３７】
黒鉛６０３へのリチウムの供給に電極表面と電極内部で差が生じた状態が継続する場合、
充電によるリチウムの供給が進むと、電極表面では、リチウムが満たされた状態である『
ＬｉＣ６』へとインターカレーションが進行し、電極内部では、リチウムがより挿入が進
まず『ＬｉＣ１２』や『ＬｉＣ２７』のままとなる。さらに図２６において黒鉛６０３は
、充電によるリチウムの供給が進むと、電極表面では、リチウムが充溢することでリチウ
ム６０１が析出する状態へと遷移する。一方で、電極内部では、リチウムがより挿入が進
まず『ＬｉＣ１２』や『ＬｉＣ２７』のままとなる。
【０２３８】
次いで、実際に電極表面でのみリチウムの析出する現象が起きているのかどうかを、ウィ
スカー状に成長したリチウムの析出が確認された電極の断面を観察することで確認した。
【０２３９】
図２７（Ａ）に電極断面のＳＥＭ観察の写真図を示し、図２７（Ｂ）に図２７（Ａ）の点
線で囲んだ領域の拡大写真図を示す。図２７（Ａ）、（Ｂ）に示すように、電極表面付近
にのみ、ウィスカー状に成長したリチウムが存在している様子が観察された。一方で、電
極内部ではウィスカー状に成長したリチウムの存在は確認されなかった。
【０２４０】
以上説明したように、充電によるリチウムの挿入が黒鉛中で不均一となる場合、リチウム
の析出が起こりやすいことがわかった。リチウムの挿入が不均一となるのは、電解液中の
リチウム塩の濃度が１Ｍ未満と低濃度の場合や、急速充電時における電極表面と電極内部
でのリチウムイオンの到達に差が生じる場合である。このリチウムの析出が起こりやすい
場合であっても、充電電流と逆パルス電流を交互に供給する技術思想により、リチウムの
析出を抑制すること、及びウィスカー状に成長したリチウムを溶解させること、ができた
。
【符号の説明】
【０２４１】
１０    二次電池
１２    正極
１３    電解液
１４    負極
１５    セパレータ
２２ａ    反応生成物
２２ｂ    反応生成物
１０１    リチウムイオン二次電池
１０５    矢印
４００    二次電池
４０２    正極
４０４    負極
４０６    電解液
４０８    セパレータ
４１０    電極
４１２    集電体
４１４    活物質層
４２２    活物質
４２４    グラフェン
６０１    リチウム
６０２    炭素六角網面
６０３    黒鉛
６０４    集電体
６０５    リチウム
６１１    電極内部
６１２    電極表面
６１３    電解液
６２１    矢印
６２２    矢印
９５０    二次電池
９５１    正極缶
９５２    負極缶
９５３    ガスケット
９５４    正極
９５５    正極集電体
９５６    正極活物質層
９５７    負極
９５８    負極集電体
９５９    負極活物質層
９６０    セパレータ
９７０    二次電池
９７１    正極集電体
９７２    正極活物質層
９７３    正極
９７４    負極集電体
９７５    負極活物質層
９７６    負極
９７７    セパレータ
９７８    外装体
９８０    二次電池
９８１    正極キャップ
９８２    電池缶
９８３    正極端子
９８４    正極
９８５    セパレータ
９８６    負極
９８７    負極端子
９８８    絶縁板
９８９    絶縁板
９９１    ＰＴＣ素子
９９２    安全弁機構
６６００    二次電池
６６０１    捲回体
６６０２    端子
６６０３    端子
６６０４    封止缶
６６１４    負極
６６１５    正極
６６１６    セパレータ
６６６０    二次電池
８０４０    携帯情報端末
８０４１    筐体
８０４２    表示部
８０４３    ボタン
８０４４    アイコン
８０４５    カメラ
８０４６    マイクロフォン
８０４７    スピーカ
８０４８    接続端子
８０４９    太陽電池
８０５０    カメラ
８０５１    充放電制御回路
８０５２    二次電池
８０５３    ＤＣＤＣコンバータ
８０５４    スイッチ
８０５５    スイッチ
８０５６    スイッチ
８０５７    コンバータ
８１００    蓄電システム
８１０１    プラグ
８１０２    表示パネル等
８１０３    系統電源
８１０４    分電盤
８１０５    二次電池
８１０６    二次電池群
８１０７    ＢＭＵ
８１０８    ＰＣＳ
【図１】
2020191300.tif 000005
【図２】
2020191300.tif 000006
【図３】
2020191300.tif 000007
【図４】
2020191300.tif 000008
【図５】
2020191300.tif 000009
【図６】
2020191300.tif 000010
【図７】
2020191300.tif 000011
【図８】
2020191300.tif 000012
【図９】
2020191300.tif 000013
【図１０】
2020191300.tif 000014
【図１１】
2020191300.tif 000015
【図１２】
2020191300.tif 000016
【図１３】
2020191300.tif 000017
【図１４】
2020191300.tif 000018
【図１５】
2020191300.tif 000019
【図１６】
2020191300.tif 000020
【図１７】
2020191300.tif 000021
【図１８】
2020191300.tif 000022
【図１９】
2020191300.tif 000023
【図２０】
2020191300.tif 000024
【図２１】
2020191300.tif 000025
【図２２】
2020191300.tif 000026
【図２３】
2020191300.tif 000027
【図２４】
2020191300.tif 000028
【図２５】
2020191300.tif 000029
【図２６】
2020191300.tif 000030
【図２７】
2020191300.tif 000031
【手続補正書】
【提出日】令和2年9月10日(2020.9.10)
【手続補正２】
【補正対象書類名】特許請求の範囲
【補正対象項目名】全文
【補正方法】変更
【補正の内容】
【特許請求の範囲】
【請求項１】
二次電池を有し、
前記二次電池は、第１の電極と第２の電極と電解液とを有し、
前記第１の電極は、黒鉛と、グラフェンと、を有し、
前記グラフェンは、グラフェン全体の２ａｔｏｍｉｃ％以上２０ａｔｏｍｉｃ％以下の酸素を含み、
前記電解液は、リチウム塩の濃度が０．２５Ｍよりも高く、０．５Ｍ未満であり、
前記第２の電極の表面におけるリチウムの析出を抑制するため、及びリチウムの析出物を溶解させるために、第１の期間と第２の期間とを充電期間中に交互に有し、
前記第１の期間において、前記第２の電極から前記第１の電極への方向に第１の電流が流れ、
前記第２の期間において、前記第１の電極から前記第２の電極への方向に第２の電流が流れ、
前記第２の期間は、前記第１の期間の１／１００以上１／３以下の長さである、二次電池の充電方法。